(57)【要約】  この方向性電磁鋼板は、母材鋼板と、母材鋼板上に接して配された中間層と、中間層上に接して配されて最表面となる絶縁皮膜とを有し、絶縁皮膜のＣｒ濃度の平均が０．１原子％以上であり、切断方向が板厚方向と平行となる切断面で見たとき、絶縁皮膜が、中間層上に接する領域に、結晶性燐化物を含有する化合物層を有する。
2019013351.tif 000002
【特許請求の範囲】
【請求項１】
母材鋼板と、前記母材鋼板上に接して配された中間層と、前記中間層上に接して配されて最表面となる絶縁皮膜とを有する方向性電磁鋼板であって、
前記絶縁皮膜のＣｒ濃度の平均が０．１原子％以上であり、
切断方向が板厚方向と平行となる切断面で見たとき、前記絶縁皮膜が、前記中間層上に接する領域に、結晶性燐化物を含有する化合物層を有し、
前記結晶性燐化物として、（Ｆｅ、Ｃｒ）３Ｐ、（Ｆｅ、Ｃｒ）２Ｐ、（Ｆｅ、Ｃｒ）Ｐ、（Ｆｅ、Ｃｒ）Ｐ２、または（Ｆｅ、Ｃｒ）２Ｐ２Ｏ７のうちの少なくとも１種が含まれ、
前記切断面で見たとき、前記化合物層の平均厚さが、０．５μｍ以下であり且つ前記絶縁皮膜の平均厚さの１／３以下である
ことを特徴とする方向性電磁鋼板。
【請求項２】
前記切断面で見たとき、前記絶縁皮膜が、前記化合物層上に接する領域に、Ｃｒ欠乏層を有し、
前記Ｃｒ欠乏層の平均Ｃｒ濃度が、原子濃度で、前記絶縁皮膜の前記Ｃｒ濃度の８０％未満であり、
前記Ｃｒ欠乏層の平均厚さが、０．５μｍ以下であり且つ前記絶縁皮膜の平均厚さの１／３以下である
ことを特徴とする請求項１に記載の方向性電磁鋼板。
【請求項３】
前記切断面で見たとき、前記中間層の平均厚さが２〜１００ｎｍである
ことを特徴とする請求項１又は２に記載の方向性電磁鋼板。
【請求項４】
請求項１〜３のいずれか１項に記載の方向性電磁鋼板の製造方法であって、
方向性電磁鋼板用のスラブを１２８０℃以下に加熱し、熱間圧延を施す熱間圧延工程と、
前記熱間圧延工程を経た鋼板に、熱延板焼鈍を施す熱延板焼鈍工程と、
前記熱延板焼鈍工程を経た鋼板に、一回又は中間焼鈍を挟む二回以上の冷間圧延を施す冷間圧延工程と、
前記冷間圧延工程を経た鋼板に、脱炭焼鈍を施す脱炭焼鈍工程と、
前記脱炭焼鈍工程を経た鋼板に、焼鈍分離剤を塗布する焼鈍分離剤塗布工程と、
前記焼鈍分離剤塗布工程を経た鋼板に、仕上げ焼鈍を施す仕上げ焼鈍工程と、
前記仕上げ焼鈍工程を経た鋼板に、表面平滑化処理を施し、鋼板の表面にＡｌ及びＭｇの少なくとも一方が０．０３〜２．００ｇ／ｍ２存在するように調整する鋼板表面調整工程と、
前記鋼板表面調整工程を経た鋼板に、熱処理を施し、鋼板の表面に中間層を形成する中間層形成工程と、及び、
前記中間層形成工程を経た鋼板に、燐酸塩とコロイド状シリカとＣｒとを含有する絶縁皮膜形成溶液を塗布して焼き付けし、鋼板の表面に絶縁皮膜形成する絶縁皮膜形成工程と、を備える
ことを特徴とする方向性電磁鋼板の製造方法。
【請求項５】
前記鋼板表面調整工程では、前記仕上げ焼鈍工程で生成した皮膜の一部を残留させ、残留する皮膜の酸素量を０．０５〜１．５０ｇ／ｍ２に調整する
ことを特徴とする請求項４に記載の方向性電磁鋼板の製造方法。
【請求項６】
前記中間層形成工程では、前記鋼板表面調整工程を経た鋼板に、露点：−２０〜０℃の雰囲気中で、６００〜１１５０℃の温度域で１０〜６０秒保持する熱処理を施して中間層を形成し、次いで、
前記絶縁皮膜形成工程では、前記中間層形成工程を経た鋼板に、燐酸又は燐酸塩、コロイド状シリカ、及び、無水クロム酸又はクロム酸塩を含むコ−ティング溶液を塗布し、３００〜９００℃の温度域で１０秒以上保持する焼き付けを行って絶縁皮膜を形成する
ことを特徴とする請求項４又は５に記載の方向性電磁鋼板の製造方法。
【発明の詳細な説明】
【技術分野】
【０００１】
本発明は、耐水性に優れた方向性電磁鋼板及びその製造方法に関する。特に、本発明は、耐水性に優れたフォルステライト皮膜がない方向性電磁鋼板に関する。
本願は、２０１７年７月１３日に、日本に出願された特願２０１７−１３７４１１号に基づき優先権を主張し、その内容をここに援用する。
【背景技術】
【０００２】
方向性電磁鋼板は、軟磁性材料であり、主に、変圧器等の鉄心材料として用いられるので、高磁束密度及び低鉄損に代表される磁気特性が要求される。それ故、所要の磁気特性を確保するため、母材鋼板の結晶方位は、例えば、鋼板面に平行に｛１１０｝面が揃い、かつ、圧延方向に〈１００〉軸が揃った方位（ゴス方位）に制御される。ゴス方位の集積を高めるために、ＡｌＮ、ＭｎＳ等をインヒビターとして用いる二次再結晶プロセスが広く活用されている。【０００３】
鉄損を低減するため、母材鋼板の表面には皮膜が形成される。この皮膜は、母材鋼板に張力を付与して電磁鋼板単板としての鉄損を低減する他、電磁鋼板を積層して使用する際、電磁鋼板間の電気的絶縁性を確保して、鉄心としての鉄損を低減する機能を担っている。【０００４】
母材鋼板表面に皮膜が形成された方向性電磁鋼板として、例えば、母材鋼板表面にフォルステライト（Ｍｇ２ＳｉＯ４）を主体とする仕上げ焼純皮膜が形成され、仕上げ焼純皮膜表面に絶縁皮膜が形成されたものが知られている。仕上げ焼純皮膜と絶縁皮膜とは、それぞれが、絶縁性と母材鋼板への張力付与の機能を担っている。【０００５】
仕上げ焼純皮膜は、母材鋼板に二次再結晶を生じさせる仕上げ焼鈍において、マグネシア（ＭｇＯ）を主成分とする焼鈍分離剤と母材鋼板とが、例えば、６００〜１２００℃で３０時間以上の熱処理中に反応することで形成される。絶縁皮膜は、仕上げ焼鈍後の母材鋼板に、例えば、燐酸又は燐酸塩、コロイド状シリカ、及び、無水クロム酸又はクロム酸塩を含むコ−ティング溶液を塗布し、３００〜９５０℃で１０秒以上の焼付け・乾燥で形成される。【０００６】
所要の張力及び絶縁性を発揮するためには、皮膜が母材鋼板から剥離してはならないので、これらの皮膜には、母材鋼板への高い密着性が要求される。【０００７】
皮膜の密着性は、主に、母材鋼板と仕上げ焼純皮膜との界面の凹凸によるアンカー効果によって確保できるが、この界面の凹凸は、電磁鋼板が磁化される際の磁壁移動の障害にもなるので、鉄損の低減を妨げる要因ともなっている。そこで、仕上げ焼純皮膜を存在させず、上記界面を平滑化した状態で、絶縁皮膜の密着性を確保して、鉄損を低減するために、これまで、以下の技術が開示されている。【０００８】
例えば、特許文献１には、仕上げ焼純皮膜を酸洗等の手段で除去し、鋼板表面を化学研磨又は電解研磨で平滑にする技術が開示されている。特許文献２には、仕上げ焼鈍時にアルミナ（Ａｌ２Ｏ３）を含む焼鈍分離剤を用いて、仕上げ焼鈍皮膜の形成自体を抑制して、鋼板表面を平滑化する技術が開示されている。しかし、特許文献１及び２の技術においては、母材鋼板表面に絶縁皮膜が密着し難いという問題があった。【０００９】
そこで、平滑化した母材鋼板表面に対する皮膜密着性を高めるため、母材鋼板と絶縁皮膜との間に中間層（下地皮膜）を形成することが提案された。例えば、特許文献３には、燐酸塩又はアルカリ金属珪酸塩の水溶液を塗布して中間層を形成する技術が開示され、特許文献４〜６には、鋼板に温度と雰囲気を適切に制御した数十秒〜数分の熱処理を施して形成した外部酸化型の酸化珪素膜を中間層とする技術が開示されている。【００１０】
これらの外部酸化型の酸化珪素膜は、絶縁皮膜の密着性の向上と、母材鋼板とその皮膜との界面の凹凸の平滑化による鉄損の低減に、一定の効果を発揮するが、特に、皮膜密着性については、実用上、十分なものになっていなかったので、外部酸化型の酸化珪素膜については、さらなる技術開発が進められていた。【００１１】
例えば、特許文献７には、酸化珪素を主体とする外部酸化膜に加え、粒状外部酸化物を形成する技術が開示されている。特許文献８には、酸化珪素を主体とする外部酸化型酸化膜の形態（空洞）を制御する技術が開示されている。【００１２】
特許文献９〜１０には、酸化珪素主体の外部酸化膜に金属鉄や金属系酸化物（例えば、Ｓｉ−Ｍｎ−Ｃｒ酸化物、Ｓｉ−Ｍｎ−ＣＲａｌ−Ｔｉ酸化物、Ｆｅ酸化物等）を含有させることで外部酸化膜を改質する技術が開示されている。また、特許文献１１には、酸化反応によって生成した酸化珪素を主体とする酸化膜と塗布焼付けによって形成した酸化珪素を主体とするコーティング層により、複層の中間層とする方向性電磁鋼板が開示されている。【００１３】
このように、酸化珪素を主体とする中間層により、母材鋼板とその皮膜との界面の凹凸によらず皮膜密着性を確保した、磁気特性が良好な方向性電磁鋼板が実用化しつつある。【００１４】
一方、絶縁皮膜は、電磁鋼板の使用中に、空気中の水分又は鉄心が浸漬される油中の水分等との反応によって少なからず変質又は劣化する場合があり、絶縁皮膜には、耐水性の確保が求められている。絶縁皮膜の変質又は劣化は、絶縁皮膜そのものの物性変化による張力低下を引き起こすだけでなく、絶縁皮膜の剥離による、大幅な張力低下、絶縁性の低下にも繋がる。このため、絶縁皮膜の耐水性の確保は、電磁鋼板の使用環境までを考慮すれば、極めて重要な問題である。【００１５】
一般に、絶縁皮膜の耐水性を確保するため、絶縁皮膜にＣｒを含有させることが多い。ただ、今後の実用化が期待される、酸化珪素主体の外部酸化膜を用いた電磁鋼板において、絶縁皮膜の耐水性の問題は検討されていない。【００１６】
さらに、電磁鋼板の皮膜は、磁気材料としては異物であり、鉄心として利用する際、占積率を低下させる要因になるので、皮膜の厚さはできるだけ薄いことが望まれるが、皮膜の厚さが薄くなると、皮膜の耐水性の劣化が顕著になることが懸念される。
【先行技術文献】
【特許文献】
【００１７】
【特許文献１】日本国特開昭４９−０９６９２０号公報
【特許文献２】日本国特許第４１８４８０９号公報
【特許文献３】日本国特開平０５−２７９７４７号公報
【特許文献４】日本国特開平０６−１８４７６２号公報
【特許文献５】日本国特開平０９−０７８２５２号公報
【特許文献６】日本国特開平０７−２７８８３３号公報
【特許文献７】日本国特開２００２−３２２５６６号公報
【特許文献８】日本国特開２００２−３６３７６３号公報
【特許文献９】日本国特開２００３−３１３６４４号公報
【特許文献１０】日本国特開２００３−１７１７７３号公報
【特許文献１１】日本国特開２００４−３４２６７９号公報
【発明の概要】
【発明が解決しようとする課題】
【００１８】
現在、広く実用化されている、一般的な方向性電磁鋼板の皮膜構造は、図１に示すように、「母材鋼板１／フォルステライト皮膜２Ａ／絶縁皮膜３」の三層構造を基本構造としている。絶縁皮膜３は、一般的には、燐酸塩（例えば、燐酸アルミ）とコロイド状シリカとを主体とする溶液を塗布して焼付けて形成した非結晶性燐酸塩をマトリックスとする皮膜である。【００１９】
一方、薄い中間層を活用して、母材鋼板と皮膜との界面形態をマクロ的に均一で平滑とした方向性電磁鋼板の皮膜構造は、図２に示すように、「母材鋼板１／中間層２Ｂ／絶縁皮膜３」の三層構造を基本構造としている。【００２０】
しかし、酸化珪素（例えば、二酸化珪素（ＳｉＯ２）等）を主体とする中間層を有する皮膜構造（図２）においては、仕上げ焼純皮膜を有する皮膜構造（図１）に比べ、絶縁皮膜の耐水性が劣化し易いことが明らかとなった。この耐水性の劣化は、中間層を含む皮膜が薄くなると顕著になる。これまで開発された、中間層を活用した方向性電磁鋼板においては、絶縁皮膜の耐水性の劣化現象が考慮されていなかった。【００２１】
省エネルギーという社会的要求に対応するため、母材鋼板とその皮膜との界面の凹凸を平滑化して鉄損を低減した方向性電磁鋼板の実用化が期待されている。その実現には、実際の使用環境で使用した際に発生する懸念がある耐水性の問題を解決する必要がある。特に、中間層の厚さを、皮膜密着性を確保できる範囲内で最小限にした条件下においても、十分な耐水性を確保できる皮膜構造を提案することが重要である。【００２２】
そこで、本発明は、酸化珪素を主体とする中間層を形成し、母材鋼板とその皮膜との界面を平滑面に調整して鉄損を低減し、さらに、Ｃｒを含有する絶縁皮膜を形成した方向性電磁鋼板において、絶縁皮膜の耐水性を十分に確保することを課題とし、この課題を解決する方向性電磁鋼板を提供することを目的とする。
【課題を解決するための手段】
【００２３】
本発明者らは、上記課題を解決する手法について鋭意研究した。【００２４】
まず、最初、本発明者らは、絶縁皮膜の耐水性が劣化する現象が、酸化珪素を主体とする中間層の厚さが薄くなると顕著になることを踏まえ、絶縁皮膜の耐水性の劣化は、母材鋼板と絶縁皮膜との間の物質移動に関連する現象であると推定した。【００２５】
酸化珪素を主体とする中間層の厚さを厚くすることは一つの解決策であるが、それは、鉄心の占積率を低下させてしまうので、本発明者らは、上記推定を前提に、これ以外の方法について検討し、中間層自体を改質することに着目した。即ち、中間層の形成過程を工夫すれば、中間層の厚さが薄くても、絶縁皮膜の耐水性の劣化を回避できると考え、鋭意検討した。【００２６】
酸化珪素を主体とする中間層は、仕上げ焼鈍皮膜の形成が意図的に抑制されて仕上げ焼純皮膜が実質的に存在しない母材鋼板表面や、母材鋼板表面から仕上げ焼鈍皮膜が実質的に全て除去された母材鋼板表面などに、熱酸化処理（露点を制御した雰囲気下での焼鈍）を施すことで形成される。中間層の形成後、中間層の表面にコーティング溶液を塗布して焼き付け、絶縁皮膜を形成する。【００２７】
本発明者らは、熱酸化で中間層を形成する時、母材鋼板表面に、意図的に、何らかの物質を存在させておくことで、中間層を改質することを試みた。その結果、母材鋼板表面に、Ａｌ及びＭｇの一方又は両方が存在する状態で中間層を形成し、この中間層の表面に絶縁皮膜を形成した場合、絶縁皮膜の耐水性が向上することが判明した。【００２８】
さらに、本発明者らは、従来除去していた酸化膜及び／又は焼鈍分離剤の一部を意図的に残留させ、母材鋼板表面に、Ａｌ及びＭｇの一方又は両方が存在する状態を作り出すことを発想した。酸化膜及び／又は焼鈍分離剤の残留条件を変えて、母材鋼板とその皮膜との界面構造及び絶縁皮膜の変化を調査した。【００２９】
その結果、次の知見を得るに至った。【００３０】
（Ａ）絶縁皮膜の焼付け時、母材鋼板から絶縁皮膜中にＦｅが拡散して混入する。【００３１】
（Ｂ）絶縁皮膜のＦｅ濃度が低い場合、絶縁皮膜のマトリックスである非結晶性燐酸塩中にＣｒが相当量固溶するが、絶縁皮膜のＦｅ濃度が高い場合、絶縁皮膜中にＦｅとＣｒの結晶性燐化物が生成する。【００３２】
（Ｃ）結晶性燐化物が生成すると、絶縁皮膜のマトリックスのＣｒ濃度が低下し、絶縁皮膜の耐水性が劣化する。【００３３】
（Ｄ）絶縁皮膜の焼付け時、Ｆｅが母材鋼板から絶縁皮膜中に拡散する現象は、中間層形成時の母材鋼板表面に存在するＡｌ及びＭｇの一方又は両方の量により変化し、この量を調整すれば、Ｆｅの拡散を抑制し、絶縁皮膜のマトリックスのＣｒ濃度の低下を抑制し、絶縁皮膜の耐水性の劣化を回避することができる。【００３４】
本発明の要旨は、次のとおりである。【００３５】
（１）本発明の一態様に係る方向性電磁鋼板は、母材鋼板と、母材鋼板上に接して配された中間層と、中間層上に接して配されて最表面となる絶縁皮膜とを有する方向性電磁鋼板であって、絶縁皮膜のＣｒ濃度の平均が０．１原子％以上であり、切断方向が板厚方向と平行となる切断面（詳細には、板厚方向と平行かつ圧延方向と垂直な切断面）で見たとき、絶縁皮膜が、中間層上に接する領域に、結晶性燐化物を含有する化合物層を有し、結晶性燐化物として、（Ｆｅ、Ｃｒ）３Ｐ、（Ｆｅ、Ｃｒ）２Ｐ、（Ｆｅ、Ｃｒ）Ｐ、（Ｆｅ、Ｃｒ）Ｐ２、または（Ｆｅ、Ｃｒ）２Ｐ２Ｏ７のうちの少なくとも１種が含まれ、上記の切断面で見たとき、化合物層の平均厚さが、０．５μｍ以下であり且つ絶縁皮膜の平均厚さの１／３以下である。【００３６】
（２）上記（１）に記載の方向性電磁鋼板では、上記の切断面で見たとき、絶縁皮膜が、化合物層上に接する領域に、Ｃｒ欠乏層を有し、Ｃｒ欠乏層の平均Ｃｒ濃度が、原子濃度で、絶縁皮膜のＣｒ濃度の８０％未満であり、Ｃｒ欠乏層の平均厚さが、０．５μｍ以下であり且つ絶縁皮膜の平均厚さの１／３以下であってもよい。【００３７】
（３）上記（１）または（２）に記載の方向性電磁鋼板では、上記の切断面で見たとき、中間層の平均厚さが２〜１００ｎｍであってもよい。【００３８】
（４）本発明の一態様に係る方向性電磁鋼板の製造方法は、上記（１）〜（３）の何れか１つに記載の方向性電磁鋼板を製造する製造方法であって、方向性電磁鋼板用のスラブを１２８０℃以下に加熱し、熱間圧延を施す熱間圧延工程と、熱間圧延工程を経た鋼板に、熱延板焼鈍を施す熱延板焼鈍工程と、熱延板焼鈍工程を経た鋼板に、一回又は中間焼鈍を挟む二回以上の冷間圧延を施す冷間圧延工程と、冷間圧延工程を経た鋼板に、脱炭焼鈍を施す脱炭焼鈍工程と、脱炭焼鈍工程を経た鋼板に、焼鈍分離剤を塗布する焼鈍分離剤塗布工程と、焼鈍分離剤塗布工程を経た鋼板に、仕上げ焼鈍を施す仕上げ焼鈍工程と、仕上げ焼鈍工程を経た鋼板に、表面平滑化処理を施し、鋼板の表面にＡｌ及びＭｇの少なくとも一方が０．０３〜２．００ｇ／ｍ２存在するように調整する鋼板表面調整工程と、鋼板表面調整工程を経た鋼板に、熱処理を施し、鋼板の表面に中間層を形成する中間層形成工程と、及び、中間層形成工程を経た鋼板に、燐酸塩とコロイド状シリカとＣｒとを含有する絶縁皮膜形成溶液を塗布して焼き付けし、鋼板の表面に絶縁皮膜形成する絶縁皮膜形成工程と、を備える。【００３９】
（５）上記（４）に記載の方向性電磁鋼板の製造方法では、鋼板表面調整工程で、仕上げ焼鈍工程で生成した皮膜の一部を残留させ、残留する皮膜の酸素量を０．０５〜１．５０ｇ／ｍ２に調整してもよい。【００４０】
（６）上記（４）または（５）に記載の方向性電磁鋼板の製造方法では、中間層形成工程で、鋼板表面調整工程を経た鋼板に、露点：−２０〜０℃の雰囲気中で、６００〜１１５０℃の温度域で１０〜６０秒保持する熱処理を施して中間層を形成し、次いで、絶縁皮膜形成工程で、中間層形成工程を経た鋼板に、燐酸又は燐酸塩、コロイド状シリカ、及び、無水クロム酸又はクロム酸塩を含むコ−ティング溶液を塗布し、３００〜９００℃の温度域で１０秒以上保持する焼き付けを行って絶縁皮膜を形成してもよい。
【発明の効果】
【００４１】
本発明の上記態様によれば、酸化珪素を主体とする中間層を形成し、母材鋼板とその皮膜との界面を平滑面に調整して鉄損を低減し、さらに、Ｃｒを含有する絶縁皮膜を形成した方向性電磁鋼板において、絶縁皮膜の耐水性を十分に確保できるので、耐水性に優れた方向性電磁鋼板を提供することができる。
【図面の簡単な説明】
【００４２】
【図１】従来の方向性電磁鋼板の皮膜構造を示す断面模式図である。
【図２】従来の方向性電磁鋼板の別の皮膜構造を示す断面模式図である。
【図３】本発明の一実施形態に係る方向性電磁鋼板の皮膜構造を示す断面模式図である。
【発明を実施するための形態】
【００４３】
以下に、本発明の好適な実施形態について詳細に説明する。ただ、本発明は本実施形態に開示の構成のみに制限されることなく、本発明の趣旨を逸脱しない範囲で種々の変更が可能である。また、下記する数値限定範囲には、下限値及び上限値がその範囲に含まれる。「超」または「未満」と示す数値は、その値が数値範囲に含まれない。
【００４４】
以下、本実施形態に係る方向性電磁鋼板とその製造方法について詳細に説明する。
【００４５】
Ａ．方向性電磁鋼板
本実施形態に係る方向性電磁鋼板（以下、「本発明電磁鋼板」ということがある。）は、母材鋼板の表面上に仕上げ焼純皮膜が実質的に存在せず、母材鋼板の表面上に酸化珪素を主体とする中間層が形成され、この中間層の表面上に燐酸塩とコロイド状シリカを主体としＣｒを含有する溶液を塗布して焼付けて絶縁皮膜が形成された方向性電磁鋼板であって、
（ｉ）上記絶縁皮膜全体のＣｒ濃度の平均が０．１原子％以上であり、
（ｉｉ）上記絶縁皮膜内においては、
（ｉｉ−１）（Ｆｅ、Ｃｒ）３Ｐ、（Ｆｅ、Ｃｒ）２Ｐ、（Ｆｅ、Ｃｒ）Ｐ、（Ｆｅ、Ｃｒ）Ｐ２、及び、（Ｆｅ、Ｃｒ）２Ｐ２Ｏ７の１種又は２種以上の結晶性燐化物が存在する化合物層が、上記中間層の表面と接する領域に形成され、
（ｉｉ−２）上記化合物層の厚さが、上記絶縁皮膜の厚さの１／３以下で、かつ、０．５μｍ以下であればよい。
【００４６】
具体的には、本実施形態に係る方向性電磁鋼板は、母材鋼板と、母材鋼板上に接して配された中間層と、中間層上に接して配されて最表面となる絶縁皮膜とを有する方向性電磁鋼板であって、
絶縁皮膜のＣｒ濃度の平均が０．１原子％以上かつ５．１原子％以下であり、
切断方向が板厚方向と平行となる切断面（詳細には、板厚方向と平行かつ圧延方向と垂直な切断面）で見たとき、絶縁皮膜が、中間層上に接する領域に、結晶性燐化物を含有する化合物層を有し、
結晶性燐化物として、（Ｆｅ、Ｃｒ）３Ｐ、（Ｆｅ、Ｃｒ）２Ｐ、（Ｆｅ、Ｃｒ）Ｐ、（Ｆｅ、Ｃｒ）Ｐ２、または（Ｆｅ、Ｃｒ）２Ｐ２Ｏ７のうちの少なくとも１種が含まれ、
上記の切断面で見たとき、化合物層の平均厚さが、５０ｎｍ以上かつ０．５μｍ以下であり、且つ絶縁皮膜の平均厚さの１／３以下であればよい。
【００４７】
仕上げ焼鈍皮膜は、仕上げ焼鈍により、焼鈍分離剤と母材鋼板とが反応して、母材鋼板の表面に形成される皮膜である。なお、仕上げ焼鈍皮膜は、焼鈍分離剤と母材鋼板との反応生成物（例えば、フォルステライト等の無機鉱物質やＡｌを含有する酸化物等）のみならず、未反応の焼鈍分離剤を含んでいてもよい。
【００４８】
仕上げ焼純皮膜が実質的に存在しない母材鋼板表面とは、仕上げ焼鈍皮膜の形成が意図的に抑制されて仕上げ焼純皮膜が実質的に存在しない母材鋼板表面、及び、母材鋼板表面から仕上げ焼鈍皮膜が実質的に全て除去された母材鋼板表面を意味する。加えて、仕上げ焼純皮膜が実質的に存在しない母材鋼板表面には、「Ｂ．方向性電磁鋼板の製造方法」の項に記載の製造方法において、鋼板表面調整工程で、仕上げ焼鈍後の母材鋼板表面に仕上げ焼純皮膜を一部残留させ、その後、中間層形成工程以降の工程で、仕上げ焼鈍皮膜を実質的に全て消失させた母材鋼板表面も含む。
【００４９】
以下、本発明電磁鋼板について説明する。
【００５０】
本発明電磁鋼板は、従来の酸化珪素を主体とする中間層を用いた電磁鋼板では考慮されていなかった母材鋼板から絶縁皮膜へのＦｅの拡散という、母材鋼板と絶縁皮膜との反応による絶縁皮膜の変質を考慮したものである。中間層形成時の母材鋼板表面に存在するＡｌ及びＭｇの一方又は両方の量を調整するという手法により、中間層を改質し、母材鋼板から絶縁皮膜へのＦｅの拡散を抑制し、絶縁皮膜のマトリックスのＣｒ濃度の低下を抑制し、その結果、絶縁皮膜の耐水性の劣化を抑制した。
【００５１】
図３に、本発明電磁鋼板の皮膜構造を模式的に示す。本発明電磁鋼板の皮膜構造（以下「本発明皮膜構造」ということがある。）は、母材鋼板１に接して中間層２Ｂが配され、中間層２Ｂに接して絶縁皮膜３が配されている。この絶縁皮膜３は、化合物層３ＡおよびＣｒ欠乏層３Ｂを有する。この化合物層３Ａは中間層２Ｂと接する位置に配され、Ｃｒ欠乏層３Ｂは化合物層３Ａと接する位置に配されている。このように、本発明皮膜構造は、切断方向が板厚方向と平行となる切断面（詳細には、板厚方向と平行かつ圧延方向と垂直な切断面）で見たとき、上記のような五層構造を基本構造としている。
【００５２】
以下、本発明電磁鋼板の各層について説明する。
【００５３】
１．中間層
中間層は、仕上げ焼純皮膜が実質的に存在しない母材鋼板表面に形成され、酸化珪素を主体とする層である。中間層は、本発明皮膜構造において、母材鋼板と絶縁皮膜とを密着させる他、母材鋼板から絶縁皮膜へのＦｅの拡散を抑制する機能を有する。
【００５４】
中間層は、母材鋼板と、絶縁皮膜（Ｃｒ欠乏層および化合物層を含む）との間に存在する層を意味する。そして、中間層は、具体的には、「Ｂ．方向性電磁鋼板の製造方法  ８．中間層形成工程」の項で記載するように、例えば、仕上げ焼鈍皮膜及び母材鋼板の熱酸化（露点を制御した雰囲気下での焼鈍）により生成した生成物から形成される層や、塗布物質、付着物質、めっき物質、及び／又は、母材鋼板の熱酸化で生成した生成物から形成される層等である。
【００５５】
中間層の主体をなす酸化珪素は、ＳｉＯｘ（ｘ＝１．０〜２．０）が好ましく、ＳｉＯｘ（ｘ＝１．５〜２．０）が、酸化珪素の安定性の点でより好ましい。母材鋼板表面に酸化珪素を形成する熱処理を十分に施せば、シリカ（ＳｉＯ２）を形成することができる。
【００５６】
中間層を形成するには、母材鋼板に対して、水素：５０〜８０体積％、及び、残部：窒素及び不純物からなり、露点：−２０〜２℃の雰囲気にて、６００〜１１５０℃の温度域で１０秒〜６００秒保持する一般的な条件の熱処理を施す。この熱処理によって形成した中間層では、酸化珪素が非晶質のままとなる。このため、中間層は、熱応力に耐える高い強度を有し、かつ、弾性が増して、熱応力を容易に緩和できる緻密な材質となる。
【００５７】
また、中間層は、酸化珪素を主体としており、そのため、Ｓｉを高濃度（例えば、Ｓｉ：０．８０質量％以上４．００質量％以下）で含有する母材鋼板と強い化学親和力が発現して強固に密着する。
【００５８】
中間層の厚さが薄いと、熱応力緩和効果が十分に発現せず、皮膜密着性を十分に確保できず、絶縁皮膜の変質を抑えて十分な耐水性を確保できないので、中間層の厚さは平均で２ｎｍ以上が好ましく、５ｎｍ以上がより好ましい。一方、中間層の厚さが厚いと、厚さが不均一になるとともに、層内にボイドやクラック等の欠陥が生じるので、中間層の厚さは平均で４００ｎｍ以下が好ましく、３００ｎｍ以下がより好ましい。
【００５９】
中間層の厚さは、皮膜密着性を確保できる範囲内で薄くした方が、形成時間を短くして、高生産性にも貢献でき、また、鉄心として利用する際の占積率の低下を抑制できるので、中間層の厚さは平均で１００ｎｍ以下がさらに好ましく、５０ｎｍ以下が最も好ましい。
【００６０】
なお、中間層は、中間層形成時の母材鋼板表面に存在するＡｌ及び／又はＭｇに由来する特徴的な化学組成又は構造を有していると考えられる。ただ、現時点で、中間層の化学組成又は構造において明確な特徴が明らかではない。
【００６１】
２．絶縁皮膜
絶縁皮膜は、中間層の表面に、燐酸塩とコロイド状シリカを主体としＣｒを含有する溶液を塗布して焼付けて形成される。絶縁皮膜全体のＣｒ濃度の平均は０．１原子％以上である。絶縁皮膜全体のＣｒ濃度の上限は、特に制限されないが、平均で５．１原子％であることが好ましく、平均で１．１原子％であることがさらに好ましい。絶縁皮膜は、母材鋼板に張力を付与して電磁鋼板単板としての鉄損を低下させる他、電磁鋼板を積層して使用する際において、電磁鋼板間の電気的絶縁性を確保する機能を有する。
【００６２】
絶縁皮膜のマトリックスは、例えば、非結晶性燐酸塩から構成され、Ｃｒが固溶したものである。マトリックスを構成する非結晶性燐酸塩は、例えば、燐酸アルミ、燐酸マグネシウム等である。
【００６３】
本発明皮膜構造では、図３に示すように、絶縁皮膜３が化合物層３ＡおよびＣｒ欠乏層３Ｂを有し、中間層２Ｂ上に接して化合物層３Ａが配され、化合物層３Ａ上に接してＣｒ欠乏層３Ｂが配され、Ｃｒ欠乏層３Ｂ上に接して絶縁皮膜（化合物層３ＡおよびＣｒ欠乏層３Ｂを除いた残部）が配される。
【００６４】
（１）化合物層
化合物層には、（Ｆｅ、Ｃｒ）３Ｐ、（Ｆｅ、Ｃｒ）２Ｐ、（Ｆｅ、Ｃｒ）Ｐ、（Ｆｅ、Ｃｒ）Ｐ２、及び、（Ｆｅ、Ｃｒ）２Ｐ２Ｏ７の１種又は２種以上の結晶性燐化物が含まれる。
【００６５】
本発明電磁鋼板では、結晶性燐化物に含まれる金属元素（Ｆｅ及びＣｒ）中のＣｒ原子比が、０％超である。結晶性燐化物がＣｒを全く含有しない場合、絶縁皮膜のマトリックスのＣｒ濃度は低下しないので、絶縁皮膜の耐水性は劣化しない。そのため、「耐水性の確保」という課題は生じない。結晶性燐化物に含まれる金属元素の原子比は、板厚方向で変化し、母材鋼板に近い側では、Ｆｅの原子比が高く（Ｃｒの原子比が低く）なる。一般的な、Ｃｒを含有した絶縁皮膜の場合、母材鋼板に近い側で、結晶性燐化物に含まれる金属元素中のＣｒ原子比は９０％以下程度に低くなる。
【００６６】
化合物層は、絶縁皮膜内で結晶性燐化物が形成されることで形成される。具体的には、母材鋼板から中間層を介して絶縁皮膜へＦｅが拡散し、中間層と接する絶縁皮膜内の領域でＦｅ濃度が高くなり、この領域でＦｅとＣｒとが反応して結晶性燐化物を形成し、その結果、絶縁皮膜内で結晶性燐化物が形成された領域が化合物層となる。
【００６７】
化合物層の厚さが、絶縁皮膜の厚さの１／３、又は、０．５μｍを超えれば、絶縁皮膜の耐水性が劣化する場合がある。本発明電磁鋼板では、中間層形成時に、母材鋼板表面に存在するＡｌ及びＭｇの一方又は両方の量を適正量に調整して、母材鋼板から絶縁皮膜へのＦｅの拡散を抑制する。これにより、化合物層の形成を抑制し、化合物層の厚さを絶縁皮膜の厚さの１／３以下で、かつ、０．５μｍ以下に制御し、その結果、絶縁皮膜の耐水性を十分に確保することができる。
【００６８】
化合物層の平均厚さは、絶縁皮膜の平均厚さの１／３以下で、かつ、０．５μｍ以下であることが好ましく、０．３μｍ以下がさらに好ましく、０．１μｍ以下がさらに好ましい。化合物層の厚さの下限は、特に限定されないが、例えば１０ｎｍとすればよい。化合物層の厚さの下限は、５０ｎｍが好ましく、１００ｎｍがさらに好ましい。
【００６９】
（２）Ｃｒ欠乏層
Ｃｒ欠乏層は、絶縁皮膜全体のＣｒ濃度の平均値に対して、Ｃｒ濃度が８０％未満となる領域である。すなわち、Ｃｒ欠乏層の平均Ｃｒ濃度は、原子濃度で、絶縁皮膜の平均Ｃｒ濃度の８０％未満となる。Ｃｒ欠乏層の平均Ｃｒ濃度の下限は、特に制限されず、例えば０％超であればよい。また、Ｃｒ欠乏層の平均厚さは、絶縁皮膜の厚さの１／３以下で、かつ、０．５μｍ以下であることが好ましい。これにより、絶縁皮膜の耐水性をより十分に確保することができる。
【００７０】
Ｃｒ欠乏層は、化合物層に接する領域でＣｒ濃度が低下することで形成される。具体的には、結晶性燐化物が形成されることで化合物層のＣｒ濃度が低下し、化合物層と接する絶縁皮膜から化合物層へＣｒが拡散し、化合物層と接する絶縁皮膜内の領域でＣｒ濃度が低下し、その結果、絶縁皮膜内でＣｒ濃度が低下した領域がＣｒ欠乏層となる。
【００７１】
Ｃｒ欠乏層の厚さが、絶縁皮膜の厚さの１／３、又は、０．５μｍを超えれば、絶縁皮膜の耐水性が劣化する場合がある。本発明電磁鋼板では、中間層形成時に、母材鋼板表面に存在するＡｌ及びＭｇの一方又は両方の量を適正量に調整して、母材鋼板から絶縁皮膜へのＦｅの拡散を抑制する。これにより、Ｃｒ欠乏層の形成を抑制し、Ｃｒ欠乏層の平均厚さを、絶縁皮膜の厚さの１／３以下で、かつ、０．５μｍ以下に制御し、その結果、絶縁皮膜の耐水性を十分に確保することができる。
【００７２】
Ｃｒ欠乏層の平均厚さは、絶縁皮膜の厚さの１／３以下で、かつ、０．５μｍ以下であることが好ましく、０．３μｍ以下がさらに好ましく、０．１μｍ以下がさらに好ましい。なお、Ｃｒ欠乏層は全く存在しなくてもよい。すなわち、Ｃｒ欠乏層の平均厚さは、０μｍ以上であればよい、ただ、Ｃｒ欠乏層の平均厚さは、５０ｎｍ以上が好ましい。Ｃｒ欠乏層の平均厚さが５０ｎｍ以上であるとき、Ｃｒ欠乏層が応力緩和層として働くため、絶縁皮膜全体として熱応力を容易に緩和できる皮膜となる。Ｃｒ欠乏層の厚さの下限は、１００ｎｍがさらに好ましい。
【００７３】
（３）組成変動層
上記の化合物層とＣｒ欠乏層を合わせた領域を組成変動層と呼ぶ。
【００７４】
（４）絶縁皮膜全体
本発明電磁鋼板は、絶縁皮膜中のＣｒ濃度が低下して絶縁皮膜の耐水性が劣化するという課題を解決するものであるから、絶縁皮膜がＣｒを含有することが必須である。近年、Ｃｒを含有しない絶縁皮膜の開発も進められているが、このような絶縁皮膜が形成された電磁鋼板には、本発明電磁鋼板の技術課題が存在しない。本発明電磁鋼板は、絶縁皮膜全体のＣｒ濃度の平均が０．１原子％以上であることを特徴とする。
【００７５】
本発明電磁鋼板の絶縁皮膜は、中間層の表面に接して配され、厚さ方向に応じて結晶性燐化物の存在状況が制御され、好ましくは厚さ方向に応じてＣｒ濃度も制御されている。このため、本発明電磁鋼板は、絶縁皮膜の耐水性を十分に確保することができ、実用上で長期にわたって問題なく使用することができる。
【００７６】
絶縁皮膜は、燐酸塩とコロイド状シリカを主体とし、Ｃｒを含有する。この絶縁皮膜は、皮膜全体としてのＣｒ濃度の平均が０．１原子％以上であれば特に限定されない。例えば、クロム酸塩を含有してもよい。さらに、絶縁皮膜は、本発明電磁鋼板の上記効果が失われなければ、各種の特性を改善するために、様々な元素や化合物を含有してもよい。
【００７７】
絶縁皮膜の厚さが薄くなると、母材鋼板に付与する張力が小さくなるとともに、絶縁性も低下するばかりでなく、耐水性の確保が困難となる。そのため、絶縁皮膜全体としての厚さは平均で０．１μｍ以上が好ましく、０．５μｍ以上がより好ましい。一方、絶縁皮膜全体としての厚さが１０μｍを超えると、絶縁皮膜の形成段階で、絶縁皮膜にクラックが発生する恐れがある。そのため、絶縁皮膜全体としての厚さは平均で１０μｍ以下が好ましく、５μｍ以下がより好ましい。
【００７８】
なお、必要に応じ、レーザー、プラズマ、機械的方法、エッチング、その他の手法で、局所的な微小歪領域、又は局所的な溝を形成する磁区細分化処理を施してもよい。
【００７９】
３．母材鋼板
本発明電磁鋼板は、上記のように五層構造であることを特徴とする。本発明電磁鋼板では、母材鋼板の化学組成や組織等が、本発明皮膜構造と直接に関連しない。それ故、本発明電磁鋼板では、母材鋼板が特に限定されず、一般的な母材鋼板を用いることができる。以下、本発明電磁鋼板における母材鋼板について説明する。
【００８０】
（１）化学組成
母材鋼板の化学組成は、一般的な方向性電磁鋼板における母材鋼板の化学組成であればよい。ただ、方向性電磁鋼板は、各種工程を経て製造されるので、本発明電磁鋼板を製造するうえで好ましい素材鋼片（スラブ）および母材鋼板の成分組成について以下で説明する。化学組成に係る％は質量％を意味する。
【００８１】
母材鋼板の化学組成
本発明電磁鋼板の母材鋼板はたとえば、Ｓｉ：０．８〜７．０％を含有し、Ｃ：０．００５％以下、及び、Ｎ：０．００５％以下に制限し、残部がＦｅ及び不純物からなる。
【００８２】
Ｓｉ：０．８以上かつ７．０％以下
シリコン（Ｓｉ）は、方向性電磁鋼板の電気抵抗を高めて鉄損を低下させる。Ｓｉ含有量が０．５％未満であれば、この効果が十分に得られない。Ｓｉ含有量の好ましい下限は０．５％であり、さらに好ましくは０．８％であり、さらに好ましくは１．５％であり、さらに好ましくは２．５％である。一方、Ｓｉ含有量が７．０％を超えると、母材鋼板の飽和磁束密度が低下する。そのため、鉄損が劣化する。Ｓｉ含有量の好ましい上限は７．０％であり、さらに好ましくは５．５％であり、さらに好ましくは４．５％である。本発明電磁鋼板では、母材鋼板のＳｉ含有量が、０．８以上かつ７．０％以下であることが好ましい。
【００８３】
Ｃ：０．００５％以下
炭素（Ｃ）は、母材鋼板中で化合物を形成し、鉄損を劣化させるため、少ないほど好ましい。Ｃ含有量は、０．００５％以下に制限することが好ましい。Ｃ含有量の好ましい上限は０．００４％であり、さらに好ましくは０．００３％である。
【００８４】
Ｎ：０．００５％以下
窒素（Ｎ）は、母材鋼板中で化合物を形成し、鉄損を劣化させるため、少ないほど好ましい。Ｎ含有量は、０．００５％以下に制限することが好ましい。Ｎ含有量の好ましい上限は０．００４％であり、さらに好ましくは０．００３％である。
【００８５】
上記した母材鋼板の化学組成の残部は、Ｆｅ及び不純物からなる。なお、ここでいう「不純物」は、母材鋼板を工業的に製造する際に、原材料に含まれる成分、又は製造の過程で混入する成分から不可避的に混入し、本発明の効果に実質的に影響を与えない元素を意味する。
【００８６】
また、本発明電磁鋼板の母材鋼板は、特性を阻害しない範囲で、上記残部であるＦｅの一部に代えて選択元素として、例えば、酸可溶性Ａｌ（酸可溶性アルミニウム）、Ｍｎ（マンガン）、Ｓ（硫黄）、Ｓｅ（セレン）、Ｂｉ（ビスマス）、Ｂ（ボロン）、Ｔｉ（チタン）、Ｎｂ（ニオブ）、Ｖ（バナジウム）、Ｓｎ（スズ）、Ｓｂ（アンチモン）、Ｃｒ（クロム）、Ｃｕ（銅）、Ｐ（燐）、Ｎｉ（ニッケル）、Ｍｏ（モリブデン）から選択される少なくとも１種を含有してもよい。
【００８７】
上記した選択元素の含有量は、例えば、以下とすればよい。なお、選択元素の下限は、特に制限されず、下限値が０％でもよい。また、これらの選択元素が不純物として含有されても、本発明電磁鋼板の効果は損なわれない。
酸可溶性Ａｌ：０％以上かつ０．０６５以下、
Ｍｎ：０％以上かつ１．００％以下、
Ｓ及びＳｅ：合計で０％以上かつ０．０１５以下、
Ｂｉ：０％以上かつ０．０１０％以下、
Ｂ：０％以上かつ０．０８０％以下、
Ｔｉ：０％以上かつ０．０１５％以下、
Ｎｂ：０％以上かつ０．２０％以下、
Ｖ：０％以上かつ０．１５％以下、
Ｓｎ：０％以上かつ０．１０％以下、
Ｓｂ：０％以上かつ０．１０％以下、
Ｃｒ：０％以上かつ０．３０％以下、
Ｃｕ：０％以上かつ０．４０％以下、
Ｐ：０％以上かつ０．５０％以下、
Ｎｉ：０％以上かつ１．００％以下、及び
Ｍｏ：０％以上かつ０．１０％以下。
【００８８】
素材鋼片（スラブ）の成分組成
【００８９】
ａ．Ｓｉ：０．８％以上７．０％以下
Ｓｉ（シリコン）は、電気抵抗を高めて鉄損を低減する元素である。Ｓｉが７．０％を超えると、冷間圧延が困難となり、冷間圧延時に割れが生じ易くなるので、Ｓｉは７．０％以下とする。好ましくは４．５％以下、より好ましくは４．０％以下である。一方、Ｓｉが０．８％未満であると、仕上げ焼鈍時にオーステナイトγ変態が生じ、方向性電磁鋼板の結晶方位が損なわれるので、Ｓｉは０．８％以上とする。好ましくは２．０％以上、より好ましくは２．５％以上である。
【００９０】
ｂ．Ｃ：０．０８５％以下
Ｃ（炭素）は、一次再結晶組織の形成に有効な元素であるが、磁気特性に悪影響を及ぼす元素でもある。このため、仕上げ焼鈍前に、鋼板に脱炭焼鈍を施して、Ｃを低減する。Ｃが０．０８５％を超えると、脱炭焼鈍時間が長くなり、工業生産における生産性が損なわれるので、Ｃは０．０８５％以下とする。好ましくは０．０８０％以下、より好ましくは０．０７５％以下である。
【００９１】
Ｃの下限は、特に限定しないが、一次再結晶組織の形成の点で、Ｃは０．０２０％以上が好ましく、０．０５０％以上がより好ましい。
【００９２】
ｃ．酸可溶性Ａｌ：０．０１０％以上０．０６５％以下
酸可溶性Ａｌ（酸可溶性アルミニウム）は、Ｎと結合して、インヒビターとして機能する（Ａｌ、Ｓｉ）Ｎを形成する元素である。酸可溶性Ａｌが０．０６５％を超えると、二次再結晶が不安定になるので、酸可溶性Ａｌは、０．０６５％以下とする。好ましくは０．０５０％以下、より好ましくは０．０４０％以下である。
【００９３】
一方、酸可溶性Ａｌが０．０１０％未満であると、同様に、二次再結晶が不安定になるので、酸可溶性Ａｌは０．０１０％以上とする。仕上げ焼鈍において、鋼板表面にＡｌを濃化させて、中間層形成時の鋼板表面に存在するＡｌとして活用する点で、酸可溶性Ａｌは０．０２０％以上が好ましく、０．０２５％以上がより好ましい。
【００９４】
ｄ．Ｎ：０．００４％以上０．０１２％以下、
Ｎ（窒素）は、Ａｌと結合して、インヒビターとして機能する（Ａｌ、Ｓｉ）Ｎを形成する元素である。Ｎが０．０１２％を超えると、鋼板中にブリスターとよばれる欠陥が生じ易くなるので、Ｎは０．０１２％以下とする。好ましくは０．０１０％以下、より好ましくは０．００９％以下である。一方、Ｎが０．００４％未満であると、十分な量のインヒビターを得ることができないので、Ｎは０．００４％以上とする。好ましくは０．００６％以上、より好ましくは０．００７％以上である。
【００９５】
ｅ．Ｍｎ：０．０５％以上１．００％以下、
Ｓ及び／又はＳｅ：０．００３％以上０．０２０％以下
Ｍｎ（マンガン）、Ｓ（硫黄）、及び、Ｓｅ（セレン）は、インヒビターとして機能するＭｎＳ及びＭｎＳｅを形成する元素である。
【００９６】
Ｍｎが１．００％を超えると、二次再結晶が不安定になるので、Ｍｎは１．００％以下とする。好ましくは０．５０％以下、より好ましくは０．２０％以下である。一方、Ｍｎが０．０５％未満であると、同様に、二次再結晶が不安定になるので、Ｍｎは０．０５％以上とする。好ましくは０．０８％以上、より好ましくは０．０９％以上である。
【００９７】
Ｓ及び／又はＳｅが０．０２０％を超えると、二次再結晶が不安定になるので、Ｓ及び／又はＳｅは０．０２０％以下とする。好ましくは０．０１５％以下、より好ましくは０．０１２％以下、より好ましくは０．０１０％以下である。一方、Ｓ及び／又はＳｅが０．００３％未満であると、同様に、二次再結晶が不安定になるので、Ｓ及び／又はＳｅは０．００３％以上とする。好ましくは０．００５％以上、より好ましくは０．００８％以上である。
【００９８】
なお、「Ｓ及び／又はＳｅが０．００３〜０．０１５％」は、素材鋼片が、Ｓ及びＳｅの一方を含有し、一方のＳ又はＳｅが０．００３〜０．０１５％である場合と、素材鋼片が、Ｓ及びＳｅの両方を含有し、Ｓ及びＳｅの合計量が０．００３％〜０．０１５％である場合を意味する。
【００９９】
ｆ．残部
残部は、Ｆｅ及び不純物からなる。なお、「不純物」とは、鋼を工業的に製造する際に、原料としての鉱石、スクラップ、または製造環境等から混入するものを指す。すなわち、本発明電磁鋼板では、目的の特性を阻害しない範囲内ならば、不純物が含有されることを許容する。
【０１００】
化合物形成によるインヒビター機能の強化や、磁気特性への影響を考慮して、残部中のＦｅの一部に代えて、種々の元素を含有させてもよい。Ｆｅの一部に代えて含有させる元素の種類と量は、例えば、Ｂｉ（ビスマス）：０．０１０％以下、Ｂ（ボロン）：０．０８０％以下、Ｔｉ（チタン）：０．０１５％以下、Ｎｂ（ニオブ）：０．２０％以下、Ｖ（バナジウム）：０．１５％以下、Ｓｎ（スズ）：０．１０％以下、Ｓｂ（アンチモン）：０．１０％以下、Ｃｒ（クロム）：０．３０％以下、Ｃｕ（銅）：０．４０％以下、Ｐ（燐）：０．５０％以下、Ｎｉ（ニッケル）：１．００％以下、Ｍｏ（モリブデン）：０．１０％以下等である。なお、選択元素の下限は、特に制限されず、下限値が０％でもよい。
【０１０１】
（２）表面の粗さ
本発明電磁鋼板（絶縁皮膜および中間層を有する方向性電磁鋼板）では、板厚方向と平行かつ圧延方向と垂直となる切断面で見たとき、皮膜と母材鋼板との界面に凹凸が形成されないことが好ましい。すなわち、母材鋼板表面の粗さ（母材鋼板と皮膜との界面）は、鉄損の低減を図る観点から、例えば、Ｒａ（算術平均粗さ）で１．０μｍ以下が好ましい。より好ましくは０．８μｍ以下、さらに好ましくは０．６μｍ以下である。また、鋼板に大きい張力を付与して鉄損の低減をさらに図る観点から、上記粗さは、上記Ｒａで０．５μｍ以下がさらに好ましく、０．３μｍ以下が最も好ましい。
【０１０２】
（３）母材鋼板の板厚
母材鋼板の板厚は、特に制限されないが、鉄損をより低減するため、板厚は平均で０．３５ｍｍ以下が好ましく、０．３０ｍｍ以下がより好ましい。なお、母材鋼板の板厚は、特に制限されないが、製造上の制限から下限が０．１２ｍｍであればよい。
【０１０３】
Ｂ．方向性電磁鋼板の製造方法
次に、本実施形態に係る方向性電磁鋼板の製造方法（以下「本発明製造方法」ということがある。）について説明する。
【０１０４】
本発明製造方法は、「Ａ．方向性電磁鋼板」の項に記載の方向性電磁鋼板を製造する製造方法であって、
方向性電磁鋼板用のスラブを１２８０℃以下に加熱し、熱間圧延を施す熱間圧延工程、
上記熱間圧延工程を経た鋼板に、熱延板焼鈍を施す熱延板焼鈍工程、
上記熱延板焼鈍工程を経た鋼板に、一回又は中間焼鈍を挟む二回以上の冷間圧延を施す冷間圧延工程、
上記冷間圧延工程を経た鋼板に、脱炭焼鈍を施す脱炭焼鈍工程、
上記脱炭焼鈍工程を経た鋼板に、焼鈍分離剤を塗布する焼鈍分離剤塗布工程、
上記焼鈍分離剤塗布工程を経た鋼板に、仕上げ焼鈍を施す仕上げ焼鈍工程、
上記仕上げ焼鈍工程を経た鋼板に、表面平滑化処理を施し、鋼板の表面にＡｌ及びＭｇの一方又は両方が０．０３〜２．００ｇ／ｍ２存在するように調整する鋼板表面調整工程、
上記鋼板表面調整工程を経た鋼板に、熱処理を施し、鋼板の表面に酸化珪素を主体とする中間層を形成する中間層形成工程、及び、
上記中間層形成工程を経た鋼板の表面に、燐酸塩とコロイド状シリカを主体としＣｒを含有する絶縁皮膜形成溶液を塗布して焼き付けし、鋼板の表面に絶縁皮膜を形成する絶縁皮膜形成工程、を備える。
【０１０５】
本発明電磁鋼板は、仕上げ焼鈍皮膜と母材鋼板との界面の凹凸に起因する鉄損特性の悪化を回避するために中間層を採用し、この中間層により皮膜と母材鋼板との密着性を確保し、そのうえで、絶縁皮膜の耐水性を向上させる。そのため、本発明製造方法は、平滑面とした母材鋼板表面に、Ａｌ及びＭｇの一方又は両方が０．０３〜２．００ｇ／ｍ２存在する状態に制御し、この鋼板に熱処理を施して中間層を形成し、さらに、この中間層の表面にＣｒを含有する絶縁皮膜を形成する。それ故、本発明製造方法は、特に、焼鈍分離剤塗布工程、仕上げ焼鈍工程、鋼板表面調整工程、中間層形成工程、及び、絶縁皮膜形成工程を制御する。
【０１０６】
以下、本発明製造方法の各工程について説明する。なお、本発明製造方法は、下記の製造条件のみに制限されることなく、本発明の趣旨を逸脱しない範囲で種々の変更が可能である。
【０１０７】
１．熱間圧延工程
方向性電磁鋼板用のスラブを１２８０℃以下に加熱し、熱間圧延に供する。このスラブの化学組成は、特に、特定の化学組成に限定されない。例えば、「Ａ．方向性電磁鋼板  ３．母材鋼板  （１）化学組成」の項に記載の化学組成が好ましい。
【０１０８】
スラブは、例えば、上記化学組成の鋼を転炉又は電気炉等で溶製し、必要に応じ、真空脱ガス処理を施し、次いで、連続鋳造して圧延し、又は、造塊後に分塊圧延して得ることができる。スラブの厚さは、特に限定されないが、１５０〜３５０ｍｍが好ましく、２２０〜２８０ｍｍがより好ましい。厚さが１０〜７０ｍｍ程度のスラブ（いわゆる「薄スラブ」）でもよい。薄スラブを用いると、熱間圧延工程において、仕上げ圧延前の粗圧延を省略することができる。
【０１０９】
スラブの加熱温度は、１２８０℃以下とする。スラブの加熱温度を１２８０℃以下とすることで、高温加熱における諸問題（例えば、専用の高温加熱炉が必要、溶融スケール量が急増等）を回避することができる。スラブの加熱温度の下限は、特に限定しないが、加熱温度が低すぎると、熱間圧延が困難になり、生産性が低下するので、加熱温度は、１２８０℃以下の範囲で生産性を考慮して設定すればよい。また、鋳造後、スラブ加熱を省略し、スラブの温度が下がるまでに、熱間圧延を開始することも可能である。
【０１１０】
熱間圧延工程では、スラブに粗圧延を施し、さらに、仕上げ圧延を施して、所定厚さの熱延鋼板とする。仕上げ圧延完了後、熱延鋼板を、所定の温度で巻き取る。熱延鋼板の板厚は、特に限定されないが、例えば、３．５ｍｍ以下が好ましい。
【０１１１】
２．熱延板焼鈍工程
熱延板焼鈍工程においては、熱間圧延工程を経た鋼板に熱延板焼鈍を施す。熱延板焼鈍条件は、一般的な条件でよいが、例えば、７５０〜１２００℃の温度域で３０秒〜１０分間保持する。
【０１１２】
３．冷間圧延工程
冷間圧延工程においては、熱延板焼鈍工程を経た鋼板に、一回又は中間焼鈍を挟む二回以上の冷間圧延を施す。最終の冷間圧延での冷間圧延率（最終冷延率）は、特に限定されないが、結晶方位を所望の方位に制御する観点から、８０％以上が好ましく、９０％以上がより好ましい。冷間圧延した鋼板の板厚は、特に限定されないが、鉄損をより低下させるためには、０．３５ｍｍ以下が好ましく、０．３０ｍｍ以下がより好ましい。
【０１１３】
４．脱炭焼鈍工程
脱炭焼鈍工程においては、冷間圧延工程を経た鋼板に、脱炭焼鈍を施す。具体的には、冷間圧延工程を経た鋼板に脱炭焼鈍を施して、この鋼板に一次再結晶を生じさせるとともに、鋼板中のＣを除去する。脱炭焼鈍は、Ｃを除去するために、湿潤雰囲気中で施すことが好ましい。
【０１１４】
５．焼鈍分離剤塗布工程
焼鈍分離剤塗布工程においては、脱炭焼鈍工程を経た鋼板に焼鈍分離剤を塗布する。焼鈍分離剤は、例えば、アルミナ（Ａｌ２Ｏ３）を主成分とする焼鈍分離剤、マグネシア（ＭｇＯ）を主成分とする焼鈍分離剤、又は、これら両方を主成分とする焼鈍分離剤等である。焼鈍分離剤は、Ａｌ及び／又はＭｇを含有する焼鈍分離剤が好ましい。焼鈍分離剤がＡｌ及び／又はＭｇを含有する場合、中間層形成時に必要となる鋼板表面のＡｌ及び／又はＭｇを、仕上げ焼純皮膜から供給できる。
【０１１５】
なお、Ａｌ及び／又はＭｇを含有しない焼鈍分離剤を用いてもよい。この場合、仕上げ焼鈍中に、焼鈍分離剤と母材鋼板中のＡｌとが反応して、鋼板表面にＡｌを少なからず含有する酸化物を含む仕上げ焼純皮膜が形成される。そのため、中間層形成時に必要となる鋼板表面のＡｌを、この仕上げ焼純皮膜から供給できる。
【０１１６】
焼鈍分離剤は、アルミナを主成分とする焼鈍分離剤が好ましい。この場合、仕上げ焼鈍皮膜と母材鋼板との界面に凹凸が形成されることを抑制できる。アルミナを主成分とする焼鈍分離剤は、アルミナとマグネシアの両方を含むことが好ましい。この場合、母材鋼板中のＡｌを仕上げ焼鈍皮膜中に取り込んで、鋼板を純化できるので、母材鋼板中のＡｌが内部酸化して、鉄損が増大するのを抑制できる。
【０１１７】
アルミナとマグネシアの両方を含む焼鈍分離剤は、主成分におけるマグネシアの質量比が２０％以上かつ６０％以下であることが好ましい。マグネシアの質量比が、２０％以上かつ５０％以下、特に、２０％以上かつ４０％以下の焼鈍分離剤がより好ましい。
【０１１８】
主成分におけるマグネシアの質量比が２０％未満（アルミナの質量比が８０％超）であると、母材鋼板中のＡｌを仕上げ焼鈍皮膜に取り込んで、鋼板を純化することが困難となる場合があるので、主成分におけるマグネシアの質量比は２０％以上（アルミナの質量比は８０％未満）が好ましい。一方、マグネシアの質量比が６０％超（アルミナの質量比が４０％未満）であると、仕上げ焼鈍時にマグネシアが母材鋼板と反応して、仕上げ焼鈍皮膜と母材鋼板の界面が凹凸に劣化する恐れがあるので、マグネシアの質量比は６０％以下（アルミナの質量比は４０％超）が好ましい。
【０１１９】
焼鈍分離剤を塗布した鋼板（脱炭焼鈍鋼板）は、コイル状に巻取った状態で、仕上げ焼鈍工程に供されて、仕上げ焼鈍が施される。
【０１２０】
６．仕上げ焼鈍工程
仕上げ焼鈍工程においては、焼鈍分離剤塗布工程を経た鋼板に仕上げ焼鈍を施し、二次再結晶を生じさせる。仕上げ焼鈍中、焼鈍分離剤と母材鋼板とが反応して、鋼板表面に仕上げ焼純皮膜が形成される。仕上げ焼純皮膜は、焼鈍分離剤と母材鋼板とが反応して生成した反応生成物を含むが、未反応の焼鈍分離剤を含んでもよい。
【０１２１】
例えば、アルミナを主成分とする焼鈍分離剤を塗布した場合、焼鈍分離剤と母材鋼板とが反応して、鋼板表面に、Ａｌを含有する酸化物を主体とする仕上げ焼純皮膜が形成される。Ａｌを含有しない焼鈍分離剤を塗布した場合、焼鈍分離剤と母材鋼板中のＡｌとが反応して、鋼板表面に、Ａｌを少なからず含有する酸化物を主体とする仕上げ焼純皮膜が形成される。
【０１２２】
マグネシアを主成分とする焼鈍分離剤を塗布した場合、焼鈍分離剤と母材鋼板とが反応して、鋼板表面に、フォルステライト（Ｍｇ２ＳｉＯ４）を主体とする仕上げ焼純皮膜が形成される。Ａｌ又はＭｇを含有する焼鈍分離剤を塗布した場合、焼鈍分離剤が母材鋼板と完全に反応せず、未反応の焼鈍分離剤を含む仕上げ焼純皮膜が形成されることがある。
【０１２３】
仕上げ焼純工程においては、仕上げ焼鈍皮膜と母材鋼板との界面に凹凸が形成されないように仕上げ焼純を施すことが好ましく、かつ、ＡｌやＭｇを含有する焼鈍分離剤、及び／又は、ＡｌやＭｇを含有する反応生成物を含む仕上げ焼純皮膜が形成されるように仕上げ焼純を施すことが好ましい。この場合、鋼板表面調整工程において、仕上げ焼鈍後の鋼板の表面に意図的に仕上げ焼純皮膜の一部を残留させることによって、鋼板の表面にＡｌ及びＭｇの一方又は両方が０．０３〜２．００ｇ／ｍ２存在するように調整できる。
【０１２４】
仕上げ焼鈍条件は、一般的な条件であればよく、例えば、１１００〜１３００℃の温度域で２０〜２４時間加熱すればよい。
【０１２５】
Ａｌ及び／又はＭｇを含有する焼鈍分離剤を塗布した場合、仕上げ焼鈍条件が、一般的な仕上げ焼鈍条件であっても、ＡｌやＭｇを含有する焼鈍分離剤、及び／又は、ＡｌやＭｇを含有する反応生成物を含む仕上げ焼純皮膜が形成される。
【０１２６】
Ａｌを含有しない焼鈍分離剤を塗布し、焼鈍分離剤と母材鋼板中のＡｌとを反応させて、鋼板表面にＡｌを少なからず含有する酸化物を主体とする仕上げ焼純皮膜を形成する場合、仕上げ焼鈍条件は、特別な焼鈍条件とする必要はなく、一般的な焼鈍条件でよい。仕上げ焼純皮膜に含まれる酸化物の量を好適な量に調整する場合は、仕上げ焼鈍の終盤で、水素：１００体積％の雰囲気で純化焼鈍を行った後のＮ２ガスへの切換えを、５００℃以上、脱炉温度：４００℃以上で行うこと好ましい。
【０１２７】
このように仕上げ焼鈍を行うことで、仕上げ焼純皮膜に含まれる酸化物の量が減少し、鋼板表面調整工程において、仕上げ焼純皮膜を除去する負荷を減らすことができる。
【０１２８】
７．鋼板表面調整工程
鋼板表面調整工程においては、仕上げ焼鈍工程を経た鋼板に、表面平滑化処理を施し、鋼板の表面にＡｌ及びＭｇの少なくとも一方が０．０３〜２．００ｇ／ｍ２存在するように調整する。
【０１２９】
鋼板表面調整工程では、鉄損が好ましく低減されるように、仕上げ焼鈍後の鋼板表面を平滑面にする。具体的には、鋼板表面のＲａ（算術平均粗さ）が、例えば、１．０μｍ以下となるように調整する。好ましくは０．８μｍ以下、より好ましくは０．６μｍ以下である。この調整により、鉄損が好ましく低減される。
【０１３０】
鋼板表面調整工程では、仕上げ焼鈍後の鋼板表面を平滑化し、鋼板の表面に、Ａｌ及びＭｇの一方又は両方が０．０３〜２．００ｇ／ｍ２存在するように調整する。この調整は、０．１０〜１．００ｇ／ｍ２が好ましく、０．１３〜０．７０ｇ／ｍ２がより好ましい。
【０１３１】
Ａｌ及びＭｇの一方又は両方の存在量が０．０３ｇ／ｍ２未満であると、化合物層の厚さが、絶縁皮膜の厚さの１／３、又は、０．５μｍを超える場合があり、また、Ｃｒ欠乏層の厚さが、絶縁皮膜の厚さの１／３、又は、０．５μｍを超える場合がある。そのため、絶縁皮膜の耐水性を確保できない恐れがあるので、Ａｌ及びＭｇの一方又は両方の存在量は０．０３ｇ／ｍ２以上とする。
【０１３２】
一方、Ａｌ及びＭｇの一方又は両方の存在量が２．００ｇ／ｍ２を超えると、鋼板表面調整工程後の鋼板表面への中間層形成工程において、酸化が局所的に進行して、中間層と母材鋼板の界面が凹凸に劣化して鉄損が劣化する恐れがある。そのため、Ａｌ及びＭｇの一方又は両方の存在量は２．００ｇ／ｍ２以下とする。
【０１３３】
鋼板表面調整工程は、仕上げ焼鈍皮膜と母材鋼板との界面に凹凸が形成される場合と、仕上げ焼鈍皮膜と母材鋼板との界面に凹凸が形成されない場合とで大別される。以下、それぞれの場合について説明する。
【０１３４】
ここで、「仕上げ焼鈍皮膜と母材鋼板との界面に凹凸が形成される場合」とは、フォルステライト皮膜が仕上げ焼鈍皮膜として形成される従来の方向性電磁鋼板のように、仕上げ焼鈍皮膜が母材鋼板との界面において、凹凸が、いわゆる「根」と呼ばれる形態で、母材鋼板内側の深い位置まで形成され、その結果、鉄損が好ましく低減されない場合を意味する。具体的には、母材鋼板表面のＲａ（算術平均粗さ）が、例えば、１．０μｍを超える場合を意味する。
【０１３５】
「仕上げ焼鈍皮膜と母材鋼板との界面に凹凸が形成されない場合」とは、文言通り、仕上げ焼鈍皮膜と母材鋼板との界面に凹凸が形成されない場合を意味する。具体的には、母材鋼板界面のＲａ（算術平均粗さ）が、例えば、１．０μｍ以下である場合を意味する。
【０１３６】
（１）仕上げ焼鈍皮膜と母材鋼板との界面に凹凸が形成される場合
仕上げ焼鈍皮膜と母材鋼板との界面に凹凸が形成される場合、鉄損を好ましく低減するために、鋼板表面調整工程で、仕上げ焼鈍後の鋼板表面から仕上げ焼純皮膜を全て除去し、鋼板表面を平滑面に調整する。
【０１３７】
母材鋼板表面を平滑面に調整した後、母材鋼板表面にＡｌ及び／又はＭｇを含有する溶液等を塗布する方法、母材鋼板表面にＡｌ及び／又はＭｇを金属元素及び／又は酸化物等の化合物として蒸着や溶射する方法、母材鋼板表面にＡｌ及び／又はＭｇを純金属及び／又は合金としてめっきする方法等によって、鋼板表面にＡｌ及びＭｇの一方又は両方が０．０３〜２．００ｇ／ｍ２存在するように調整する。
【０１３８】
これらの方法により、鋼板表面に存在するＡｌ及び／又はＭｇの存在量を調整する場合、Ａｌ及び／又はＭｇの合計量は、塗布量、蒸着や溶射の付着量、又は、めっき量から算出できる。
【０１３９】
仕上げ焼純皮膜の全てを除去する方法は、例えば、酸洗、研削等の手段で念入りに除去して、母材鋼板を剥き出しにする方法が好ましい。鋼板表面を平滑面にする方法は、例えば、母材鋼板表面を化学研磨又は電解研磨で平滑化する方法が好ましい。これらを表面平滑化処理とみなす。
【０１４０】
（２）仕上げ焼鈍皮膜と母材鋼板の界面に凹凸が形成されない場合
仕上げ焼鈍皮膜と母材鋼板との界面に凹凸が形成されない場合、鋼板表面調整工程は、（ａ）仕上げ焼純皮膜に、ＡｌやＭｇを含有する焼鈍分離剤、及び／又は、ＡｌやＭｇを含有する反応生成物が含まれる場合と、（ｂ）仕上げ焼純皮膜に、ＡｌやＭｇを含有する焼鈍分離剤、及び／又は、ＡｌやＭｇを含有する反応生成物が含まれていない場合とに分けられる。以下、それぞれの場合について説明する。
【０１４１】
（ａ）仕上げ焼純皮膜に、Ａｌ及び／又はＭｇを含有する焼鈍分離剤、及び／又は、Ａｌ及び／又はＭｇを含有する反応生成物が含まれる場合
仕上げ焼純皮膜に、ＡｌやＭｇを含有する焼鈍分離剤、及び／又は、ＡｌやＭｇを含有する反応生成物が含まれる場合、鋼板表面調整工程では、鋼板表面の仕上げ焼純皮膜の一部を意図的に残留させ、鋼板表面を平滑面に調整する。
【０１４２】
仕上げ焼純皮膜の一部を意図的に残留させて、かつ残留させる仕上げ焼鈍皮膜が含有する酸素量が０．０５〜１．５０ｇ／ｍ２となるように制御すれば、鋼板表面にＡｌ及びＭｇの一方又は両方が０．０３〜２．００ｇ／ｍ２存在するように調整できる。
【０１４３】
上記の制御により、中間層形成時に必要となる鋼板表面のＡｌ及び／又はＭｇを仕上げ焼純皮膜から供給し、かつ鋼板表面にＡｌ及びＭｇの一方又は両方が０．０３〜２．００ｇ／ｍ２存在するように調整することができる。この場合、鋼板表面に存在させる必要があるＡｌ及び／又はＭｇの合計量を、残留させる仕上げ焼鈍皮膜に含有する酸素量に置き換えて調整している。
【０１４４】
残留させる仕上げ焼鈍皮膜が含有する酸素量が０．１２〜０．７０ｇ／ｍ２となるように制御して、鋼板表面にＡｌ及び／又はＭｇの一方又は両方が０．１０〜１．００ｇ／ｍ２存在するように調整することが好ましい。残留させる仕上げ焼鈍皮膜が含有する酸素量が０．１７〜０．３５ｇ／ｍ２となるよう制御にして、鋼板表面にＡｌ及びＭｇの一方又は両方が０．１３〜０．７０ｇ／ｍ２存在するように調整することがより好ましい。
【０１４５】
残留させる仕上げ焼鈍皮膜が含有する酸素量が少ないと、絶縁皮膜の耐水性を確保できないことがある。上記の酸素量が多いと、中間層が厚くなり、鉄心として利用する際の占積率が低下することがある。上記の酸素量が過剰になると、中間層の形成反応を均一に保持することが困難となり、局所的な酸化の進行が発生して、中間層と母材鋼板との界面が凹凸になり、鉄損が劣化することがある。
【０１４６】
なお、鋼板表面の仕上げ焼純皮膜の一部を意図的に残留させて、鋼板表面にＡｌ及びＭｇの一方又は両方が０．０３〜２．００ｇ／ｍ２存在するように調整する場合、残留させる仕上げ焼鈍皮膜が含有する酸素量、又は、鋼板表面に存在するＡｌ及び／又はＭｇの合計量は、次のように求めればよい。仕上焼鈍皮膜を残留させた鋼板を分析して、鋼板１ｍ２当たりに存在する酸素量、又は、Ａｌ及びＭｇの合計量を求める。また、仕上焼鈍皮膜を全て除去した鋼板（母材鋼板）を分析して、鋼板１ｍ２当たりに存在する酸素量、又は、Ａｌ及びＭｇの合計量を求める。これら２つの分析結果の差から、目的の値を求めればよい。
【０１４７】
仕上げ焼純皮膜の一部を残留させる方法は、例えば、仕上げ焼純皮膜の一部を残留させるように、酸洗、研削等を行えばよい。これを表面平滑化処理とみなす。
【０１４８】
（ｂ）仕上げ焼純皮膜に、Ａｌ及び／又はＭｇを含有する焼鈍分離剤、及び／又は、Ａｌ及び／又はＭｇを含有する反応生成物が含まれない場合
仕上げ焼純皮膜に、ＡｌやＭｇを含有する焼鈍分離剤、及び／又は、ＡｌやＭｇを含有する反応生成物が含まれない場合、仕上げ焼純皮膜は不要であるから、鋼板表面調整工程では、鋼板表面から仕上げ焼純皮膜を全て除去し、鋼板表面を平滑面に調整する。
【０１４９】
そして、仕上げ焼純皮膜を全て除去した後、鋼板表面にＡｌ及びＭｇの一方又は両方が０．０３〜２．００ｇ／ｍ２存在するように調整する。鋼板表面に存在するＡｌ及び／又はＭｇの合計量を調整する方法は、上記「（１）仕上げ焼鈍皮膜と母材鋼板との界面に凹凸が形成される場合」の項に記載した方法と同様である。
【０１５０】
また、仕上げ焼純皮膜の全てを除去する方法および鋼板表面を平滑面にする方法は、上記「（１）仕上げ焼鈍皮膜と母材鋼板との界面に凹凸が形成される場合」の項に記載した方法と同様である。
【０１５１】
（３）好ましい鋼板表面調整工程
上記「（１）仕上げ焼鈍皮膜と母材鋼板との界面に凹凸が形成される場合」の項に記載した、鋼板表面に存在するＡｌ及び／又はＭｇの合計量を調整する方法は、直接的で、単純ではあるが、電磁鋼板のように、高速で連続的に製造する鋼板の製造方法に組み入れることは困難であり、かりに、組み入れたとしても、製造コストが非常に高くなる恐れがある。
【０１５２】
このようなことから、本発明者らは、鋭意研究を行い、電磁鋼板の製造方法に組み入れることが困難ではなく、かつ、製造コストの上昇が殆どなく、現実的に用いることができる方法として、上記「（２）仕上げ焼鈍皮膜と母材鋼板との界面に凹凸が形成されない場合  （ａ）仕上げ焼純皮膜に、Ａｌ又はＭｇを含有する焼鈍分離剤、及び／又は、Ａｌ及び／又はＭｇを含有する反応生成物が含まれる場合」の項に記載した、鋼板表面に存在するＡｌ及びＭｇの合計量を調整する方法を見出した。
【０１５３】
この方法においては、鋼板表面に存在するＡｌ及び／又はＭｇの合計量を調整する特別な工程を新たに設けることなく、残留させる仕上げ焼鈍皮膜に含有する酸素量が０．０５〜１．５０ｇ／ｍ２となるように、鋼板表面の仕上げ焼純皮膜の一部を意図的に残留させて、鋼板表面にＡｌ及びＭｇの一方又は両方が０．０３〜２．００ｇ／ｍ２存在するように調整する。
【０１５４】
また、この方法においては、従来であれば念入りに全て除去する必要があった仕上げ焼純皮膜を、意図的に酸素量が０．０５〜１．５０ｇ／ｍ２となるように残留させるので、仕上げ焼純皮膜の除去の負荷を低減することができる。
【０１５５】
生産性を含めた製造コストを考慮すると、鋼板表面に存在するＡｌ及び／又はＭｇの合計量を調整する方法は、この方法が好ましい。
【０１５６】
８．中間層形成工程
中間層形成工程においては、鋼板表面調整工程を経た鋼板に熱処理を施し、この鋼板の表面に酸化珪素を主体とする中間層を形成する。中間層形成工程では、鋼板表面処理した鋼板を熱酸化（露点を制御した雰囲気下での焼鈍）させることで、上記中間層を形成する。鋼板表面調整工程において、鋼板表面に仕上げ焼鈍皮膜の一部を意図的に残留させた場合には、仕上げ焼鈍皮膜と母材鋼板との熱酸化により生じた反応生成物から中間層が形成される。
【０１５７】
鋼板表面調整工程において、鋼板表面の仕上げ焼鈍皮膜を全て除去したうえで、鋼板表面にＡｌ及び／又はＭｇを含有する溶液等を塗布する場合、Ａｌ及び／又はＭｇを金属元素及び／又は酸化物等の化合物として蒸着や溶射する場合、又は、Ａｌ及び／又はＭｇを純金属及び／又は合金としてめっきする場合には、塗布物質、蒸着や溶射の付着物質、めっき物質、及び／又は、母材鋼板の熱酸化で生成した反応生成物から中間層が形成される。
【０１５８】
中間層形成工程では、鋼板表面調整工程を経た鋼板に熱処理を施すので、鋼板の表面にＡｌ及びＭｇの一方又は両方が０．０３〜２．００ｇ／ｍ２存在する状態で熱処理を施すことになる。鋼板表面に存在するＡｌ及び／又はＭｇの合計量が０．０３ｇ／ｍ２以上であることで、絶縁皮膜の耐水性を確保することができる。鋼板表面に存在するＡｌ及び／又はＭｇの合計量が２．００ｇ／ｍ２以下であることで、中間層が母材鋼板と絶縁皮膜との密着性を確保し、かつ、平滑面に調整した鋼板表面が凹凸に劣化することを回避できる。
【０１５９】
同様の理由から、鋼板表面にＡｌ及びＭｇの一方又は両方が０．１０〜１．００ｇ／ｍ２存在する状態で熱処理を施すことが好ましく、鋼板表面にＡｌ及びＭｇの一方又は両方が０．１３〜０．７０ｇ／ｍ２存在する状態で熱処理を施すことがより好ましい。
【０１６０】
上記の熱処理を施すことによって絶縁皮膜の耐水性を確保できる理由は明確でないが、Ａｌ及び／又はＭｇが中間層に取り込まれて、中間層が改質されたためと考えられる。
【０１６１】
同じ厚さの中間層であっても、Ａｌ及び／又はＭｇが取り込まれていない中間層においては、Ｆｅが拡散し易く、一方、Ａｌ及び／又はＭｇが取り込まれた中間層においては、Ｆｅが拡散し難い。このため、Ａｌ及び／又はＭｇが中間層に取り込まれることで、中間層が改質され、母材鋼板から絶縁皮膜へのＦｅの拡散が抑制されて、絶縁皮膜の耐水性が向上すると考えられる。
【０１６２】
中間層は、上記「Ａ．方向性電磁鋼板  １．中間層」の項に記載した厚さに形成することが好ましい。なお、中間層は、前述の通り、仕上げ焼鈍皮膜と母材鋼板との熱酸化で生成した反応生成物や、塗布物質、付着物質、めっき物質、及び／又は、母材鋼板の熱酸化で生成した反応生成物から形成される。そのため、残留する仕上げ焼鈍皮膜が含有する酸素量が多い場合や、塗布物質、付着物質、及び／又は、めっき物質が含有するＡｌ及び／又はＭｇの合計量が多い場合、中間層は厚く形成され易い。
【０１６３】
熱処理の条件は、特に限定されないが、中間層を２〜４００ｎｍの厚さに成膜する観点から、３００〜１１５０℃の温度域で５〜１２０秒保持することが好ましく、６００〜１１５０℃の温度域で１０〜６０秒保持することがより好ましい。
【０１６４】
鋼板の内部を酸化させない観点から、焼鈍の昇温時および温度保持時の雰囲気は還元性の雰囲気が好ましい。水素を混合した窒素雰囲気がより好ましい。水素を混合した窒素雰囲気は、例えば、水素：５０〜８０体積％及び残部：窒素及び不純物からなり、露点：−２０〜２℃の雰囲気が好ましい。中でも、水素：１０〜３５体積％、残部：窒素及び不純物からなり、露点：―１０〜０℃の雰囲気が好ましい。
【０１６５】
中間層形成工程では、露点：−２０〜０℃の雰囲気にて、６００〜１１５０℃の温度域で１０〜６０秒保持して、鋼板に熱処理を施すことが好ましい。上記雰囲気以外の場合、酸化反応が内部酸化型になり、中間層と母材鋼板との界面の凹凸が顕著となって鉄損が劣化する場合がある。
【０１６６】
反応速度の観点から、熱処理温度は６００℃以上が好ましいが、１１５０℃を超えると、中間層の形成反応を均一に保つことが困難となり、中間層と母材鋼板との界面の凹凸が顕著となって鉄損が劣化する場合がある。加えて、鋼板の強度が低下して、連続焼鈍炉での処理が困難となり、生産性が低下する場合がある。保持時間は、雰囲気や保持温度の条件にも依るが、中間層形成の観点から、１０秒以上が好ましく、生産性の低下、及び、中間層の厚さが厚くなることによる占積率の低下を回避する観点で、６０秒以下が好ましい。
【０１６７】
９．絶縁皮膜形成工程
絶縁皮膜形成工程においては、中間層形成工程を経た鋼板に、燐酸塩とコロイド状シリカを主体としＣｒを含有する絶縁皮膜形成溶液を塗布して焼き付けし、鋼板の表面に絶縁皮膜を形成する。
【０１６８】
絶縁皮膜形成工程では、中間層の表面に、燐酸又は燐酸塩、コロイド状シリカ、及び、無水クロム酸又はクロム酸塩を含むコ−ティング溶液を塗布して焼き付けて、絶縁皮膜を形成する。燐酸塩は、例えば、Ｃａ、Ａｌ、Ｍｇ、Ｓｒ等の燐酸塩が好ましい。クロム酸塩は、例えば、Ｎａ、Ｋ、Ｃａ、Ｓｒ等のクロム酸塩が好ましい。コロイド状シリカは、特に限定されず、各種の粒子サイズを使用できる。コ−ティング溶液には、本発明電磁鋼板の各種の特性を改善するため、種々の元素や化合物を添加してもよい。
【０１６９】
絶縁皮膜は、上記「Ａ．方向性電磁鋼板  ２．絶縁皮膜  （４）絶縁皮膜全体」の項に記載した厚さに成膜することが好ましい。絶縁皮膜の焼付け条件は、一般的な焼付け条件でよいが、例えば、水素、水蒸気、及び、窒素からなり、酸化度（ＰＨ２Ｏ／ＰＨ２）：０．００１〜１．０の雰囲気において、３００〜１１５０℃の温度域で５〜３００秒間保持するのが好ましい。
【０１７０】
絶縁皮膜形成工程では、中間層の表面に、燐酸又は燐酸塩、クロム酸又はクロム酸塩、及びコロイド状シリカを含むコ−ティング溶液を塗布して、酸化度（ＰＨ２Ｏ／ＰＨ２）：０．００１〜０．１の雰囲気において、３００〜９００℃の温度域で１０〜３００秒保持して焼き付けることがさらに好ましい。酸化度が０．００１より小さいと、燐酸塩が分解して結晶性燐化物が形成し易くなり、絶縁皮膜の耐水性が劣化する場合がある。酸化度が０．１より大きいと、鋼板の酸化が進行し易くなり、内部酸化型の酸化物が生成して鉄損特性が低下する場合がある。
【０１７１】
焼付け条件自体は、本発明製造方法に固有の特別な焼付け条件でない。ただ、本発明製造方法では、各工程を不可分に制御しているので、焼付けのための加熱時に母材鋼板から絶縁皮膜へＦｅが拡散することを抑制できる。
【０１７２】
絶縁皮膜形成工程では、焼付け後、絶縁皮膜及び中間層が変化しないように、酸化度を低く保持した雰囲気にて、鋼板を冷却することが好ましい。冷却条件は、一般的な冷却条件でよいが、例えば、水素：７５体積％及び残部：窒素及び不純物からなり、露点：５〜１０℃及び酸化度（ＰＨ２Ｏ／ＰＨ２）：０．０１未満の雰囲気で冷却するのが好ましい。
【０１７３】
冷却条件は、焼付け時の保持温度から５００℃まで冷却する時の雰囲気において、酸化度を焼付け時よりも低くすることが好ましい。例えば、水素：７５体積％及び残部：窒素及び不純物からなり、露点：５〜１０℃及び酸化度（ＰＨ２Ｏ／ＰＨ２）：０．００１０〜０．００１５の雰囲気で冷却することが好ましい。
【０１７４】
１０．好ましい本発明製造方法
本発明製造方法において、生産性を含めた製造コストを考慮すると、鋼板表面に存在するＡｌ及び／又はＭｇの合計量を調整する方法は、上記「７．鋼板表面調整工程  （２）仕上げ焼鈍皮膜と母材鋼板との界面に凹凸が形成されない場合  （ａ）仕上げ焼純皮膜に、Ａｌ及び／又はＭｇを含有する焼鈍分離剤、及び／又は、Ａｌ及び／又はＭｇを含有する反応生成物が含まれる場合」の項に記載した方法が好ましい。
【０１７５】
この方法を用いるために、仕上げ焼鈍工程までの各条件（例えば、焼鈍分離剤の塗布量等）を調整して、仕上げ焼純皮膜に含まれる焼鈍分離剤、及び／又は、反応生成物に含有されるＡｌ及びＭｇの合計量を抑制してもよい。これにより、仕上げ焼純皮膜の除去の負荷を低減することができる。
【０１７６】
本発明製造方法は、一般的な工程をさらに有してもよい。例えば、脱炭焼鈍の開始から仕上げ焼鈍における二次再結晶の発現までの間に、脱炭焼鈍鋼板のＮ含有量を増加させる窒化処理工程をさらに有してもよい。この場合、一次再結晶領域と二次再結晶領域の境界部位の鋼板に与える温度勾配が小さくても、磁束密度を安定して向上させることができる。
【０１７７】
窒化処理は、一般的な窒化処理でよい。例えば、アンモニア等の窒化能のあるガスを含有する雰囲気中で焼鈍する処理や、ＭｎＮ等の窒化能のある粉末を含む焼鈍分離剤を塗布した脱炭焼鈍鋼板を仕上げ焼鈍する処理等が好ましい。
【０１７８】
本発明電磁鋼板の各層は、次のように観察し、測定する。
【０１７９】
絶縁皮膜を形成した方向性電磁鋼板から試験片を切り出し、試験片の皮膜構造を、透過電子顕微鏡（ＴＥＭ：Ｔｒａｎｓｍｉｓｓｉｏｎ  Ｅｌｅｃｔｒｏｎ  Ｍｉｃｒｏｓｃｏｐｅ）で観察する。
【０１８０】
具体的には、切断面が板厚方向と平行かつ圧延方向と垂直となるようにＦＩＢ（Ｆｏｃｕｓｅｄ  Ｉｏｎ  Ｂｅａｍ）加工にて試験片を切り出し、この切断面の断面構造を、観察視野中に各層が入る倍率にてＳＴＥＭ（Ｓｃａｎｎｉｎｇ−ＴＥＭ）で観察（明視野像）する。観察視野中に各層が入らない場合には、連続した複数視野にて断面構造を観察する。
【０１８１】
断面構造中の各層を特定するために、ＴＥＭ−ＥＤＳ（Ｅｎｅｒｇｙ  Ｄｉｓｐｅｒｓｉｖｅ  Ｘ−ｒａｙ  Ｓｐｅｃｔｒｏｓｃｏｐｙ）を用いて、板厚方向に沿って線分析を行い、各層の化学成分の定量分析を行う。定量分析する元素は、Ｆｅ、Ｐ、Ｓｉ、Ｏ、Ｍｇ、Ｃｒの６元素とする。また、化合物層の特定には、ＥＤＳと合わせて、電子線回折による結晶相の同定を行う。
【０１８２】
上記したＴＥＭでの明視野像観察、ＴＥＭ−ＥＤＳの定量分析、電子線回折結果から、各層を特定して、各層の厚さの測定を行う。なお、以降の各層の特定、厚さの測定はすべて同一試料の同一走査線上で行う。
【０１８３】
Ｆｅ含有量が８０原子％以上となる領域を母材鋼板であると判断する。
【０１８４】
Ｆｅ含有量が８０原子％未満、Ｐ含有量が５原子％以上、Ｓｉ含有量が２０原子％未満、Ｏ含有量が５０原子％以上、Ｍｇ含有量が１０原子％以下となる領域を絶縁皮膜（Ｃｒ欠乏層および化合物層の組成変動層を含む）であると判断する。
【０１８５】
Ｆｅ含有量が８０原子％未満、Ｐ含有量が５原子％未満、Ｓｉ含有量が２０原子％以上、Ｏ含有量が５０原子％以上、Ｍｇ含有量が１０原子％以下を満足する領域を中間層であると判断する。
【０１８６】
上記のように各層を成分で判断すると、分析上いずれの組成にも該当しない領域（ブランク領域）が発生する場合がある。
しかし、本発明電磁鋼板では、母材鋼板、中間層、および絶縁皮膜（組成変動層を含む）の３層構造となるように各層を特定する。その判断基準は以下のとおりである。まず母材鋼板と中間層との間のブランク領域は、ブランク領域の中心を境界として、母材鋼板側は母材鋼板、中間層側は中間層とみなす。次に絶縁皮膜と中間層との間のブランク領域は、ブランク領域の中心を境界として、絶縁皮膜側は絶縁皮膜、中間層側は中間層とみなす。次に母材鋼板と絶縁皮膜との間のブランク領域は、ブランク領域の中心を境界として、母材鋼板側は母材鋼板、絶縁皮膜側は絶縁皮膜とみなす。次に中間層と中間層との間の、ブランク領域、母材鋼板、絶縁皮膜は、中間層とみなす。次に、母材鋼板と母材鋼板との間の、ブランク領域、絶縁皮膜は、母材鋼板とみなす。次に、絶縁皮膜と絶縁皮膜との間の、ブランク領域は、絶縁皮膜とみなす。
この手順により、母材鋼板、絶縁皮膜および中間層に分離される。
【０１８７】
次に、上記で特定した絶縁皮膜中に化合物層が存在するか否かを確認する。この化合物層が存在するか否かの確認もＴＥＭによって行う。
【０１８８】
観察視野中の絶縁皮膜に対して、電子線直径を絶縁皮膜の１／２０または１００ｎｍのうちの小さい方とする広域の電子線回折を行い、電子線照射領域に何らかの結晶質相が存在するか否かを電子線回折パターンから確認する。
【０１８９】
上記した電子線回折パターンに結晶質相が存在すると確認できた場合には、明視野像にて対象の結晶質相を確認し、この結晶質相に対して、対象の結晶質相からの情報が得られるように電子線を絞って電子線回折を行い、電子線回折パターンから対象とする結晶質相の結晶構造を同定する。この同定は、ＩＣＤＤ（Ｉｎｔｅｒｎａｔｉｏｎａｌ  Ｃｅｎｔｒｅ  ｆｏｒ  Ｄｉｆｆｒａｃｔｉｏｎ  Ｄａｔａ）のＰＤＦ（Ｐｏｗｄｅｒ  Ｄｉｆｆｒａｃｔｉｏｎ  Ｆｉｌｅ）を用いて行えばよい。
【０１９０】
上記した結晶質相の同定によって、対象の結晶質相が、（Ｆｅ、Ｃｒ）３Ｐ、（Ｆｅ、Ｃｒ）２Ｐ、（Ｆｅ、Ｃｒ）Ｐ、（Ｆｅ、Ｃｒ）Ｐ２、または（Ｆｅ、Ｃｒ）２Ｐ２Ｏ７、であるか否かを判断できる。
【０１９１】
なお、結晶質相が（Ｆｅ、Ｃｒ）３Ｐであるかの同定は、Ｆｅ３ＰのＰＤＦ：Ｎｏ．０１−０８９−２７１２あるいはＣｒ３ＰのＰＤＦ：Ｎｏ．０３−０６５−１６０７に基づいて行えばよい。結晶質相が（Ｆｅ、Ｃｒ）２Ｐであるかの同定は、Ｆｅ２ＰのＰＤＦ：Ｎｏ．０１−０７８−６７４９あるいはＣｒ２ＰのＰＤＦ：Ｎｏ．００−０４５−１２３８に基づいて行えばよい。結晶質相が（Ｆｅ、Ｃｒ）Ｐであるかの同定は、ＦｅＰのＰＤＦ：Ｎｏ．０３−０６５−２５９５あるいはＣｒＰのＰＤＦ：Ｎｏ．０３−０６５−１４７７に基づいて行えばよい。結晶質相が（Ｆｅ、Ｃｒ）Ｐ２であるかの同定は、ＦｅＰ２のＰＤＦ：Ｎｏ．０１−０８９−２２６１あるいはＣｒＰ２のＰＤＦ：Ｎｏ．０１−０７１−０５０９に基づいて行えばよい。結晶質相が（Ｆｅ、Ｃｒ）２Ｐ２Ｏ７であるかの同定は、Ｆｅ２Ｐ２Ｏ７のＰＤＦ：Ｎｏ．０１−０７６−１７６２あるいはＣｒ２Ｐ２Ｏ７のＰＤＦ：Ｎｏ．００−０４８−０５９８に基づいて行えばよい。なお、結晶質相を上記のＰＤＦに基づいて同定する場合、面間隔の許容誤差±５％および面間角度の許容誤差±３°として結晶構造の同定を行う。
【０１９２】
結晶構造の同定結果から、上記の結晶性燐化物と同一の結晶構造であると判断できた結晶質相に対してＴＥＭ−ＥＤＳによる点分析を行う。これにより、対象とする結晶質相の化学成分が、ＦｅおよびＣｒの合計含有量が０．１原子％以上、ＰおよびＯがそれぞれ０．１原子％以上かつ、Ｆｅ、Ｃｒ、ＰおよびＯの合計含有量が７０原子％以上、Ｓｉが１０原子％以下であれば、上記記載の結晶性燐化物であると判断する。
結晶構造およびＴＥＭ−ＥＤＳによる点分析は、広域の電子線回折照射領域内で１０個の結晶質相に対して行い、その内、５個以上が上記記載の結晶性燐化物であると判断できる場合に、その領域は化合物層であると判断する。
【０１９３】
上記した電子線照射領域に何らかの結晶質相が存在するか否かの確認（広域の電子線照射）を、板厚方向に沿って、絶縁皮膜と中間層との界面から最表面に向かって隙間が生じないように順次行い、電子線照射領域内に結晶性燐化物が存在しないことが確認されるまで繰り返す。
【０１９４】
上記で特定した化合物層について、化合物層であると判断した電子線照射領域の走査線上での延べ長さを化合物層の厚さとする。
【０１９５】
次に、上記で特定した絶縁皮膜中にＣｒ欠乏層が存在するか否かを確認する。このＣｒ欠乏層が存在するか否かの確認もＴＥＭによって行う。
【０１９６】
上記で特定した絶縁皮膜領域について、ＳＴＥＭで分析する。分析時は、絶縁皮膜中のボイド部分の分析値は除外して評価する。
【０１９７】
絶縁皮膜領域について最表面から絶縁皮膜と中間層の界面に向かって、定量分析した際のＣｒ濃度が５ｎｍ以上連続して、絶縁皮膜全体としての平均Ｃｒ濃度の８０％未満となった場合、その最初の分析点と界面とで挟まれる領域を組成変動層とする。Ｃｒ欠乏層は、組成変動層から、化合物層を除いた領域とする。
【０１９８】
また、組成変動層領域が、化合物層領域よりも小さい場合は、絶縁皮膜中にＣｒ欠乏層が存在しないと判断する。組成変動層領域が、化合物層領域よりも大きい場合は、これをＣｒ欠乏層とする。
【０１９９】
上記で特定したＣｒ欠乏層領域の、走査線上での長さをＣｒ欠乏層の厚さとする。
【０２００】
上記で特定した絶縁皮膜、中間層およびＣｒ欠乏層領域の走査線上での長さを、各層の厚さとする。なお、各層の厚さが５ｎｍ以下であるときは、空間分解能の観点から球面収差補正機能を有するＴＥＭを用い、板厚方向に沿って分析を行い、各層を特定する。球面収差補正機能を有するＴＥＭを用いれば、０．２ｎｍ程度の空間分解能でＥＤＳ分析が可能である。
【０２０１】
以上の絶縁皮膜、中間層、化合物層およびＣｒ欠乏層の特定および厚さの測定を、板厚方向に直交する方向に対して１μｍ間隔で７カ所実施して、１カ所ごとに各層の厚さを求める。その後、１つの層の７か所での測定値から最大値および最小値を除いて平均値を求める。これを絶縁皮膜、中間層、化合物層およびＣｒ欠乏層について実施し、各層の厚さとする。
【０２０２】
また、本発明電磁鋼板の母材鋼板表面のＲａ（算術平均粗さ）は、鋼板の圧延方向に垂直な断面の組織を観察して得る。具体的には、本発明電磁鋼板（絶縁皮膜および中間層を有する方向性電磁鋼板）の断面組織における母材鋼板表面の板厚方向の位置座標を、０．０１μｍ以上の精度で計測し、Ｒａを算出する。
【０２０３】
上記の計測は、母材鋼板表面と平行な方向に０．１μｍピッチで連続した、２ｍｍに亘る範囲（合計２００００点）について実施し、これを、少なくとも５箇所で実施する。そして、各箇所についてのＲａ算出値の平均値を母材鋼板表面のＲａとする。この観察は、ある程度の観察倍率が必要であるため、ＳＥＭによる観察が適している。また、位置座標の計測には、画像処理を用いればよい。
【０２０４】
方向性電磁鋼板の鉄損（Ｗ１７／５０）は、交流周波数が５０ヘルツ、誘起磁束密度が１．７テスラの条件で測定する。
【０２０５】
皮膜の耐水性は、８０ｍｍ×８０ｍｍの平板状の試験片を、直径３０ｍｍの丸棒に巻き付けた後、そのまま曲げ部を浸水させ、１分間経過した後の皮膜残存率で評価する。皮膜残存率は、浸水させた試験片を平らに伸ばし、この試験片から剥離していない絶縁皮膜の面積を測定し、剥離していない面積を鋼板の面積で割った値を皮膜残存率（面積％）と定義して評価する。例えば、１ｍｍ方眼目盛付きの透明フィルムを試験片の上に載せて、剥離していない絶縁皮膜の面積を測定することによって算出すればよい。
【実施例】
【０２０６】
次に、実施例により本発明の一態様の効果を更に具体的に詳細に説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。【０２０７】
なお、下記する実施例及び比較例は、上記した観察・測定の方法に基づいて評価した。【０２０８】
（実施例１）
質量％で、Ｓｉ：３．０％、Ｃ：０．０５０％、酸可溶性Ａｌ：０．０３％、Ｎ：０．００６％、Ｍｎ：０．５％、及び、Ｓ及びＳｅ：合計で０．０１％を含有し、残部Ｆｅ及び不純物からなる化学組成のスラブを１１５０℃で６０分均熱した後、熱間圧延に供し、板厚２．６ｍｍの熱間圧延鋼板とした。熱間圧延鋼板に、１１２０℃で２００秒保持した後、直ちに冷却して、９００℃で１２０秒保持し、その後に急冷する熱延板焼鈍を施した。この熱延焼鈍板を酸洗後、冷間圧延を施し、最終板厚０．２７ｍｍの冷間圧延鋼板とした。【０２０９】
この冷間圧延鋼板に、水素：７５体積％、残部：窒素及び不純物からなる雰囲気にて、８５０℃で１８０秒保持する脱炭焼鈍を施した。脱炭焼鈍を施した鋼板に、水素−窒素−アンモニア混合雰囲気にて、７５０℃で３０秒保持する窒化焼鈍を施して、鋼板の窒素量を２３０ｐｐｍに調整した。【０２１０】
窒化焼鈍後の鋼板に、アルミナ（Ａｌ２Ｏ３）を主成分とする焼鈍分離剤を塗布し、次いで、水素−窒素混合雰囲気にて、１５℃／時間の昇温速度で１２００℃まで加熱した後、水素雰囲気にて、１２００℃で２０時間保持する仕上げ焼純を施した。その後、自然冷却し、二次再結晶が完了した鋼板を得た。【０２１１】
仕上げ焼純後の鋼板では、仕上げ焼鈍皮膜と母材鋼板との界面に凹凸が形成されなかった。具体的には、仕上げ焼純後の母材鋼板表面のＲａが表１に示すようになった。【０２１２】
鋼板表面に形成された仕上げ焼鈍皮膜の一部を除去し、鋼板表面に仕上げ焼純皮膜の一部を意図的に残留させて、表１に示すように、残留する仕上げ焼鈍皮膜が含有する酸素量を変化させた。【０２１３】
次に、鋼板を、水素：７５体積％、残部：窒素及び不純物からなり、露点：−２℃の雰囲気にて、１０℃／秒の昇温速度で８００℃まで加熱して３０秒間保持し、適宜、雰囲気の露点を変更して、自然冷却し、鋼板表面に酸化珪素を主体とする中間層を形成した。【０２１４】
中間層の表面に、燐酸塩、コロイド状シリカ、及び、クロム酸塩を含むコーティング溶液を塗布し、水素：７５体積％、残部：窒素及び不純物からなる雰囲気にて、８５０℃まで加熱して３０秒間保持して絶縁皮膜を焼き付けた。続いて、適宜、雰囲気の露点を変更して、５００℃まで炉冷し、その後、自然冷却して、鋼板表面に、Ｃｒを含有する絶縁皮膜を形成した。【０２１５】
なお、絶縁皮膜の焼付け時の加熱により、母材鋼板から絶縁皮膜へＦｅが拡散して混入すると、絶縁皮膜の構造が変化する。【０２１６】
作製した方向性電磁鋼板について、皮膜構造と母材鋼板表面のＲａとを評価するとともに、耐水性と磁気特性とを評価した。評価の結果を表１に示す。なお、鋼板表面に残留させた仕上げ焼純皮膜は、中間層形成工程以降の工程で全て消失し、母材鋼板表面には上記中間層が直接形成されていた。【０２１７】
【表１】
2019013351.tif 000003
【０２１８】
表１に示すように、鋼板表面に残留させる仕上げ焼鈍皮膜に含有される酸素量（以下、「残留仕上げ焼鈍皮膜の酸素量」という。）が０．０５〜１．５０ｇ／ｍ２の範囲内であるＮｏ．２〜５では、化合物層の厚さ及びＣｒ欠乏層の厚さが、絶縁皮膜の厚さの１／３以下で、かつ、０．５μｍ以下となって、皮膜残存率が高くなり、耐水性が確保され、鉄損が低くなった。【０２１９】
残留させた仕上げ焼鈍皮膜の酸素量が０．０５ｇ／ｍ２未満であるＮｏ．１では、化合物層の厚さ及びＣｒ欠乏層の厚さが、絶縁皮膜の厚さの１／３及び０．５μｍを超えて、皮膜残存率が低くなり、耐水性が劣化した。残留させた仕上げ焼鈍皮膜の酸素量が１．５０ｇ／ｍ２を超えるＮｏ．６及び７では、中間層が著しく厚くなり、母材鋼板表面のＲａが高くなり、鉄損が大きくなった。【０２２０】
なお、表１には示さないが、化合物層に含まれる結晶性燐化物は、（Ｆｅ、Ｃｒ）３Ｐ、（Ｆｅ、Ｃｒ）２Ｐ、（Ｆｅ、Ｃｒ）Ｐ、（Ｆｅ、Ｃｒ）Ｐ２、または（Ｆｅ、Ｃｒ）２Ｐ２Ｏ７のうちの少なくとも１つであった。また、Ｃｒ欠乏層の平均Ｃｒ濃度は、原子濃度で、絶縁皮膜全体の平均Ｃｒ濃度の８０％未満であった。【０２２１】
（実施例２）
質量％で、Ｓｉ：３．５％、Ｃ：０．０７０％、酸可溶性Ａｌ：０．０２％、Ｎ：０．０１％、Ｍｎ：１．０％、及び、Ｓ及びＳｅ：合計で０．０２％を含有し、残部Ｆｅ及び不純物からなる化学組成のスラブを１１５０℃で６０分均熱した後、熱間圧延に供し、板厚２．６ｍｍの熱間圧延鋼板とした。熱間圧延鋼板に、１１２０℃で２００秒保持した後、直ちに冷却して、９００℃で１２０秒保持し、その後に急冷する熱延板焼鈍を施した。この熱延焼鈍板を酸洗後、冷間圧延を施し、最終板厚０．２７ｍｍの冷間圧延鋼板とした。【０２２２】
この冷間圧延鋼板に、水素：７５体積％、残部：窒素及び不純物からなる雰囲気にて、８５０℃で１８０秒保持する脱炭焼鈍を施した。脱炭焼鈍を施した鋼板に、水素−窒素−アンモニア混合雰囲気にて、７５０℃で３０秒保持する窒化焼鈍を施し、鋼板の窒素量を２００ｐｐｍに調整した。【０２２３】
窒化焼鈍後の鋼板に、表２に示すように、種々の質量比で混合したアルミナ（Ａｌ２Ｏ３）とマグネシア（ＭｇＯ）を主成分とする焼鈍分離剤を塗布し、水素−窒素混合雰囲気にて、１５℃／時間の昇温速度で１２００℃まで加熱した後、水素雰囲気にて、１２００℃で２０時間保持する仕上げ焼純を施した。その後、自然冷却し、二次再結晶が完了した鋼板を得た。【０２２４】
鋼板表面に形成された仕上げ焼鈍皮膜の一部を除去し、鋼板表面に仕上げ焼純皮膜の一部を意図的に残留させて、表２に示すように、残留する仕上げ焼鈍皮膜が含有する酸素量を変化させた。【０２２５】
次に、鋼板を、水素：７５体積％、残部：窒素及び不純物からなり、露点：−２℃の雰囲気にて、１０℃／秒の昇温速度で９００℃まで加熱して３０秒間保持し、適宜、雰囲気の露点を変更して、自然冷却し、鋼板表面に酸化珪素を主体とする中間層を形成した。【０２２６】
中間層の表面に、燐酸塩、コロイド状シリカ、及び、クロム酸塩を含むコーティング溶液を塗布し、水素：７５体積％、残部：窒素及び不純物からなる雰囲気にて、８３０℃まで加熱して３０秒間保持して絶縁皮膜を焼き付けた。続いて、適宜、雰囲気の露点を変更して、５００℃まで炉冷し、その後、自然冷却して、鋼板表面に、Ｃｒを含有する絶縁皮膜を形成した。【０２２７】
作製した方向性電磁鋼板について、皮膜構造と母材鋼板表面のＲａとを評価するとともに、耐水性と磁気特性とを評価した。評価の結果を表２に示す。なお、鋼板表面に残留させた仕上げ焼純皮膜は、中間層形成工程以降の工程で全て消失し、母材鋼板表面には、上記中間層が直接形成されていた。【０２２８】
【表２】
2019013351.tif 000004
【０２２９】
表２に示すように、残留させた仕上げ焼鈍皮膜の酸素量が０．０５〜１．５０ｇ／ｍ２であるＮｏ．８〜１４では、マグネシア及びアルミナの質量比にかかわらず、化合物層の厚さ及びＣｒ欠乏層の厚さが、絶縁皮膜の厚さの１／３以下で、かつ、０．５μｍ以下となって、皮膜残存率が高くなり、耐水性が確保され、鉄損が小さくなった。【０２３０】
残留させた仕上げ焼鈍皮膜の酸素量が０．０５ｇ／ｍ２未満であるＮｏ．１及びＮｏ．２〜７では、マグネシア及びアルミナの質量比にかかわらず、化合物層の厚さ及び／又はＣｒ欠乏層の厚さが、絶縁皮膜の厚さの１／３又は０．５μｍを超えて、皮膜残存率が低くなり、耐水性が劣化した。残留させた仕上げ焼鈍皮膜の酸素量が１．５０ｇ／ｍ２を超えるＮｏ．１５〜２１では、中間層が著しく厚くなり、母材鋼板表面のＲａが高くなり、鉄損が大きくなった。【０２３１】
表２に示すように、Ｎｏ．１〜２１において、残留させた仕上げ焼鈍皮膜の酸素量にかかわらず、マグネシアの質量比が２０〜５０％の場合、他の質量比の場合と比較して、母材鋼板表面のＲａが小さくなり、鉄損が小さくなる傾向があった。【０２３２】
なお、表２には示さないが、化合物層に含まれる結晶性燐化物は、（Ｆｅ、Ｃｒ）３Ｐ、（Ｆｅ、Ｃｒ）２Ｐ、（Ｆｅ、Ｃｒ）Ｐ、（Ｆｅ、Ｃｒ）Ｐ２、または（Ｆｅ、Ｃｒ）２Ｐ２Ｏ７のうちの少なくとも１つであった。また、Ｃｒ欠乏層の平均Ｃｒ濃度は、原子濃度で、絶縁皮膜全体の平均Ｃｒ濃度の８０％未満であった。【０２３３】
（実施例３）
質量％で、Ｓｉ：２．７％、Ｃ：０．０７０％、酸可溶性Ａｌ：０．０２％、Ｎ：０．０１％、Ｍｎ：１．０％、及び、Ｓ及びＳｅ：合計で０．０２％を含有し、残部Ｆｅ及び不純物からなる化学組成のスラブを１１５０℃で６０分均熱した後、熱間圧延に供し、板厚２．６ｍｍの熱間圧延鋼板とした。熱間圧延鋼板に、１１２０℃で２００秒保持した後、直ちに冷却して、９００℃で１２０秒保持し、その後に急冷する熱延板焼鈍を施した。この熱延焼鈍板を酸洗後、冷間圧延を施し、最終板厚０．３０ｍｍの冷間圧延鋼板とした。【０２３４】
この冷間圧延鋼板に、水素：７５体積％、残部：窒素及び不純物からなる雰囲気にて、８５０℃で１８０秒保持する脱炭焼鈍を施した。脱炭焼鈍を施した鋼板に、水素−窒素−アンモニア混合雰囲気にて、７５０℃で３０秒保持する窒化焼鈍を施し、鋼板の窒素量を２５０ｐｐｍに調整した。【０２３５】
窒化焼鈍後の鋼板に、５０％：５０％の質量比で混合したアルミナ（Ａｌ２Ｏ３）とマグネシア（ＭｇＯ）を主成分とする焼鈍分離剤を塗布し、水素−窒素混合雰囲気にて、１５℃／時間の昇温速度で１２００℃まで加熱した後、水素雰囲気にて、１２００℃で２０時間保持する仕上げ焼純を施し、その後、自然冷却し、二次再結晶が完了した鋼板を得た。【０２３６】
表３に示すように、鋼板表面に形成された仕上げ焼鈍皮膜の一部を除去し、鋼板表面に仕上げ焼純皮膜の一部を意図的に残留させて、残留する仕上げ焼鈍皮膜が含有する酸素量を変化させた。なお、表３で、Ｎｏ．５の仕上げ焼純皮膜の除去方法は「除去無し」となっているが、これは、仕上げ焼純皮膜を除去することなく、鋼板表面に仕上げ焼純皮膜の全部を残留させたことを意味している。【０２３７】
次に、鋼板を、水素：７５体積％、残部：窒素及び不純物からなり、露点：−２℃の雰囲気にて、１０℃／秒の昇温速度で８００℃まで加熱して６０秒間保持し、適宜、雰囲気の露点を変更して、自然冷却して、鋼板表面に酸化珪素を主体とする中間層を形成した。【０２３８】
中間層の表面に、燐酸塩、コロイド状シリカ、及び、クロム酸塩を含むコーティング溶液を塗布し、水素：７５体積％、残部：窒素及び不純物からなる雰囲気にて、８７０℃まで加熱して６０秒間保持し、絶縁皮膜を焼き付けた。続いて、適宜、雰囲気の露点を変更して、５００℃まで炉冷し、その後、自然冷却して、鋼板表面に、Ｃｒを含有する絶縁皮膜を形成した。【０２３９】
作製した方向性電磁鋼板について、皮膜構造と母材鋼板表面のＲａとを評価するとともに、耐水性と磁気特性とを評価した。評価の結果を表３に示す。なお、鋼板表面に残留させた仕上げ焼純皮膜は、中間層形成工程以降の工程で全て消失し、母材鋼板表面には、上記中間層が直接形成されていた。【０２４０】
【表３】
2019013351.tif 000005
【０２４１】
表３に示すように、残留させた仕上げ焼鈍皮膜の酸素量が０．０５〜１．５０ｇ／ｍ２の範囲内であるＮｏ．１〜４では、仕上げ焼純皮膜の除去方法の種類によらず、化合物層の厚さ及びＣｒ欠乏層の厚さが、絶縁皮膜の厚さの１／３以下で、かつ、０．５μｍ以下となって、皮膜残存率が高くなり、耐水性が確保され、鉄損が低くなった。一方、残留させた仕上げ焼鈍皮膜の酸素量が１．５０ｇ／ｍ２を超えるＮｏ．５では、中間層が著しく厚くなり、母材鋼板表面のＲａが高くなり、鉄損が大きくなった。【０２４２】
なお、表３には示さないが、化合物層に含まれる結晶性燐化物は、（Ｆｅ、Ｃｒ）３Ｐ、（Ｆｅ、Ｃｒ）２Ｐ、（Ｆｅ、Ｃｒ）Ｐ、（Ｆｅ、Ｃｒ）Ｐ２、または（Ｆｅ、Ｃｒ）２Ｐ２Ｏ７のうちの少なくとも１つであった。また、Ｃｒ欠乏層の平均Ｃｒ濃度は、原子濃度で、絶縁皮膜全体の平均Ｃｒ濃度の８０％未満であった。【０２４３】
（実施例４）
質量％で、Ｓｉ：３．３％、Ｃ：０．０７０％、酸可溶性Ａｌ：０．０３％、Ｎ：０．０１％、Ｍｎ：０．８％、及び、Ｓ及びＳｅ：合計で０．０１％を含有し、残部Ｆｅ及び不純物からなる化学組成のスラブを１１５０℃で６０分均熱した後、熱間圧延に供し、板厚２．６ｍｍの熱間圧延鋼板とした。熱間圧延鋼板に、１１２０℃で２００秒保持した後、直ちに冷却して、９００℃に１２０秒保持し、その後に急冷する熱延板焼鈍を施した。この熱延焼鈍板を酸洗後、冷間圧延を施し、最終板厚０．２３ｍｍの冷間圧延鋼板とした。【０２４４】
この冷間圧延鋼板に、水素：７５体積％、残部：窒素及び不純物からなる雰囲気にて、８５０℃で１８０秒保持する脱炭焼鈍を施した。脱炭焼鈍を施した鋼板に、水素−窒素−アンモニア混合雰囲気にて、７５０℃で３０秒保持する窒化焼鈍を施し、鋼板の窒素量を２００ｐｐｍに調整した。【０２４５】
窒化焼鈍後の鋼板に、表４に示すように、種々の質量比で混合したアルミナ（Ａｌ２Ｏ３）とマグネシア（ＭｇＯ）を主成分とする焼鈍分離剤を塗布し、水素−窒素混合雰囲気にて、１５℃／時間の昇温速度で１２００℃まで加熱した後、水素雰囲気にて、１２００℃で２０時間保持する仕上げ焼純を施し、その後、自然冷却して、二次再結晶が完了した鋼板を得た。【０２４６】
表４において、Ｎｏ．１〜１０については、鋼板表面に形成された仕上げ焼純皮膜の一部を除去し、鋼板表面に仕上げ焼純皮膜の一部を意図的に残留させて、残留する仕上げ焼鈍皮膜が含有する酸素量を変化させ、表４に示すように、鋼板表面に存在するＡｌ及び／又はＭｇの合計量を変化させた。【０２４７】
Ｎｏ．１１〜１３については、仕上げ焼純皮膜を全て除去したうえ、仕上げ焼鈍後の母材鋼板表面を電解研磨で平滑化した。具体的には、平滑化後の母材鋼板表面のＲａが表４に示すようになるように平滑化した。その後、平滑化後の母材鋼板表面に、Ａｌ及び／又はＭｇを純金属及び／又は合金として電気めっきすることにより、表４に示すように、鋼板表面に存在するＡｌ及びＭｇのそれぞれの量を変化させた。【０２４８】
次に、鋼板を、水素：７５体積％、残部：窒素及び不純物からなり、露点：−２℃の雰囲気にて、２０℃／秒の昇温速度で８００℃まで加熱して６０秒間保持し、適宜、雰囲気の露点を変更して、自然冷却して、鋼板表面に酸化珪素を主体とする中間層を形成した。【０２４９】
中間層の表面に、燐酸塩、コロイド状シリカ、及び、クロム酸塩を含むコーティング溶液を塗布し、水素：７５体積％、残部：窒素及び不純物からなる雰囲気にて、８７０℃まで加熱して４５秒間保持して絶縁皮膜を焼き付けた。続いて、適宜、雰囲気の露点を変更して、５００℃まで炉冷し、次いで、自然冷却して、鋼板表面に、Ｃｒを含有する絶縁皮膜を形成した。【０２５０】
作製した方向性電磁鋼板について、皮膜構造と母材鋼板表面のＲａとを評価するとともに、耐水性と磁気特性とを評価した。評価の結果を表４に示す。なお、鋼板表面に残留させた仕上げ焼純皮膜は、中間層形成工程以降の工程で全て消失し、母材鋼板表面には上記中間層が直接形成されていた。【０２５１】
【表４】
2019013351.tif 000006
【０２５２】
表４に示すように、鋼板表面に存在するＡｌ及びＭｇの合計量（以下、「鋼板表面のＡｌ及びＭｇの合計量」という。）が０．０３〜２．００ｇ／ｍ２であるＮｏ．１〜７及びＮｏ．１１〜１３では、マグネシアとアルミナの質量比にかかわらず、化合物層の厚さ及びＣｒ欠乏層の厚さが、絶縁皮膜の厚さの１／３以下で、かつ、０．５μｍ以下となって、皮膜残存率が高くなり、耐水性が確保され、鉄損が小さくなった。【０２５３】
鋼板表面のＡｌ及びＭｇの合計量が２．００ｇ／ｍ２を超えるＮｏ．８および９では、中間層が著しく厚くなり、母材鋼板表面のＲａが高くなり、鉄損が大きくなった。鋼板表面のＡｌ及びＭｇの合計量が０．０３ｇ／ｍ２未満であるＮｏ．１０では、化合物層の厚さ及びＣｒ欠乏層の厚さが、絶縁皮膜の厚さの１／３及び０．５μｍを超えて、皮膜残存率が低くなり、耐水性が劣化した。【０２５４】
なお、表４には示さないが、化合物層に含まれる結晶性燐化物は、（Ｆｅ、Ｃｒ）３Ｐ、（Ｆｅ、Ｃｒ）２Ｐ、（Ｆｅ、Ｃｒ）Ｐ、（Ｆｅ、Ｃｒ）Ｐ２、または（Ｆｅ、Ｃｒ）２Ｐ２Ｏ７のうちの少なくとも１つであった。また、Ｃｒ欠乏層の平均Ｃｒ濃度は、原子濃度で、絶縁皮膜全体の平均Ｃｒ濃度の８０％未満であった。【０２５５】
（実施例５）
上記の（実施例１）と同じ母材鋼板を用い、かつ上記の（実施例１）と同等の製造条件であるが、絶縁皮膜を形成するためのコーティング溶液として無水クロム酸の割合を変更して方向性電磁鋼板を作製した。これらの方向性電磁鋼板の評価結果を表５に示す。Ｎｏ．３〜５は、化合物層の厚さ及びＣｒ欠乏層の厚さが、絶縁皮膜の厚さの１／３以下で、かつ、０．５μｍ以下となって、皮膜残存率が高くなり、耐水性が確保され、鉄損が低くなった。【０２５６】
【表５】
2019013351.tif 000007
【０２５７】
なお、表５には示さないが、化合物層に含まれる結晶性燐化物は、（Ｆｅ、Ｃｒ）３Ｐ、（Ｆｅ、Ｃｒ）２Ｐ、（Ｆｅ、Ｃｒ）Ｐ、（Ｆｅ、Ｃｒ）Ｐ２、または（Ｆｅ、Ｃｒ）２Ｐ２Ｏ７のうちの少なくとも１つであった。また、Ｃｒ欠乏層の平均Ｃｒ濃度は、原子濃度で、絶縁皮膜全体の平均Ｃｒ濃度の８０％未満であった。
【産業上の利用可能性】
【０２５８】
本発明の上記態様によれば、酸化珪素を主体とする中間層を形成し、母材鋼板とその皮膜との界面を平滑面に調整して鉄損を低減し、さらに、Ｃｒを含有する絶縁皮膜を形成した方向性電磁鋼板において、絶縁皮膜の耐水性を十分に確保できるので、耐水性に優れた方向性電磁鋼板を提供することができる。よって、産業上の利用可能性が高い。
【符号の説明】
【０２５９】
１    母材鋼板
２Ａ    フォルステライト皮膜
２Ｂ    中間層
３    絶縁皮膜
３Ａ    化合物層
３Ｂ    Ｃｒ欠乏層
４    結晶性燐化物
【図１】
2019013351.tif 000008
【図２】
2019013351.tif 000009
【図３】
2019013351.tif 000010
【手続補正書】
【提出日】令和1年12月25日(2019.12.25)
【手続補正１】
【補正対象書類名】明細書
【補正対象項目名】００１２
【補正方法】変更
【補正の内容】
【００１２】
特許文献９〜１０には、酸化珪素主体の外部酸化膜に金属鉄や金属系酸化物（例えば、Ｓｉ−Ｍｎ−Ｃｒ酸化物、Ｓｉ−Ｍｎ−Ｃｒ−Ａｌ−Ｔｉ酸化物、Ｆｅ酸化物等）を含有させることで外部酸化膜を改質する技術が開示されている。また、特許文献１１には、酸化反応によって生成した酸化珪素を主体とする酸化膜と塗布焼付けによって形成した酸化珪素を主体とするコーティング層により、複層の中間層とする方向性電磁鋼板が開示されている。
【手続補正２】
【補正対象書類名】明細書
【補正対象項目名】００２０
【補正方法】変更
【補正の内容】
【００２０】
しかし、酸化珪素（例えば、二酸化珪素（ＳｉＯ２）等）を主体とする中間層（中間層２Ｂ）を有する皮膜構造（図２）においては、仕上げ焼純皮膜（フォルステライト皮膜２Ａ）を有する皮膜構造（図１）に比べ、絶縁皮膜の耐水性が劣化し易いことが明らかとなった。この耐水性の劣化は、中間層を含む皮膜が薄くなると顕著になる。これまで開発された、中間層を活用した方向性電磁鋼板においては、絶縁皮膜の耐水性の劣化現象が考慮されていなかった。
【国際調査報告】
2019013351.tif 000011
2019013351.tif 000012
2019013351.tif 000013
2019013351.tif 000014